【手続補正書】
【提出日】平成16年6月16日(2004.6.16)
【手続補正１】
【補正対象書類名】特許請求の範囲
【補正対象項目名】全文
【補正方法】変更
【補正の内容】
【特許請求の範囲】
【請求項１】
親水性ブロックと疎水性ブロックからなる両親媒性ブロック共重合体、及びポリ乳酸の１個の末端が少なくとも一つのカルボキシル基に共有結合されたポリ乳酸誘導体を含む、水溶液中で安定なミセルを形成しうる高分子組成物。
【請求項２】
親水性ブロックと疎水性ブロックからなる両親媒性ブロック共重合体、及び下式（Ｉ）のポリ乳酸誘導体を含む、水溶液で安定なミセルを形成しうる高分子組成物。
ＲＯ−ＣＨＺ−［Ａ］n−［Ｂ］m−ＣＯＯＭ    （Ｉ）
（式中、Ａは−ＣＯＯ−ＣＨＺ−であり、
Ｂは−ＣＯＯ−ＣＨＹ−、−ＣＯＯ−ＣＨ2ＣＨ2ＣＨ2ＣＨ2ＣＨ2−または −ＣＯＯ−ＣＨ2ＣＨ2ＯＣＨ2であり、
Ｒは水素原子、アセチル基、ベンゾイル基、デカノイル基、パルミトイル基、メチル基またはエチル基であり、
Ｚ及びＹは水素原子、メチル基またはフェニル基であり、
ＭはＨ、Ｎａ、ＫまたはＬｉであり、
ｎは１〜３０の整数であり、
ｍは０〜２０の整数である。）
【請求項３】
親水性ブロックと疎水性ブロックからなる両親媒性ブロック共重合体、及び下式（ＩＩ）のポリ乳酸誘導体を含む、水溶液で安定なミセルを形成しうる高分子組成物。
ＲＯ−ＣＨＺ−［ＣＯＯ−ＣＨＸ］p−［ＣＯＯ−ＣＨＹ'］q−ＣＯＯ−ＣＨＺ−ＣＯＯＭ    (ＩＩ)
（式中、Ｘはメチル基であり、
Ｙ'は水素原子またはフェニル基であり、
ｐは０〜２５の整数であり、ｑは０〜２５の整数であり、但しｐ＋ｑは５〜２５の整数であり、
Ｒは水素原子、アセチル基、ベンゾイル基、デカノイル基、パルミトイル基、メチル基またはエチル基であり、
Ｚは水素原子、メチル基またはフェニル基であり、
ＭはＨ、Ｎａ、ＫまたはＬｉである。）
【請求項４】
親水性ブロックと疎水性ブロックからなる両親媒性ブロック共重合体、及び下式（ＩＩＩ）のポリ乳酸誘導体を含む、水溶液で安定なミセルを形成しうる高分子組成物。
ＲＯ−ＰＬＡ−ＣＯＯ−Ｗ−Ｍ'     （ＩＩＩ）
（式中、Ｗ−Ｍ'は
【化１】
2005505674.tif 000001
または
【化２】
2005505674.tif 000002
であり、
ＰＬＡはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体及びＤ，Ｌ−乳酸と１，４−ジオキサン−２−オンの共重合体からなる群より選択される一つであり、
Ｒは水素原子、アセチル基、ベンゾイル基、デカノイル基、パルミトイル基、メチル基またはエチル基であり、
ＭはＨ、Ｎａ、ＫまたはＬｉである。）
【請求項５】
親水性ブロックと疎水性ブロックからなる両親媒性ブロック共重合体、及び下式（ＩＶ）のポリ乳酸誘導体を含む、水溶液で安定なミセルを形成しうる高分子組成物。
Ｓ−Ｏ−ＰＬＡ−ＣＯＯ−Ｑ        （ＩＶ）
（式中、Ｓは
【化３】
2005505674.tif 000003
であり、
Ｌは−ＮＲ1−または−Ｏ−であり、
Ｒ1は水素原子またはＣ1〜Ｃ10のアルキル基であり、
ＱはＣＨ3、ＣＨ2ＣＨ3、ＣＨ2ＣＨ2ＣＨ3、ＣＨ2ＣＨ2ＣＨ2ＣＨ3またはＣＨ2Ｃ6Ｈ5であり、
ａは０〜４の整数であり、
ｂは１〜１０の整数であり、
ＭはＨ、Ｎａ、ＫまたはＬｉであり、
ＰＬＡはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体及びＤ，Ｌ−乳酸と１，４−ジオキサン−２−オンの共重合体からなる群より選択される一つである。）
【請求項６】
上記親水性ブロックがポリアルキレングリコール、ポリビニルピロリドン、ポリビニルアルコール及びポリアクリルアミドからなる群より選択される一つであり、
上記疎水性ブロックがポリラクチド、ポリグリコリド、ポリジオキサン−２−オン、ポリカプロラクトン、ポリラクチック−コ−グリコリド、ポリラクチック−コ−カプロラクトン、ポリラクチック−コ−ジオキサン−２−オン及びこれらのカルボキシル基末端が脂肪酸で置換された誘導体からなる群より選択される一つである請求項１に記載の高分子組成物。
【請求項７】
上記親水性ブロック及び疎水性ブロックがそれぞれ５００〜５０，０００ダルトンの数平均分子量を持つ請求項６に記載の高分子組成物。
【請求項８】
上記両親媒性ブロック共重合体の親水性ブロックは疎水性ブロックに対して２：８〜８：２である請求項１に記載の高分子組成物。
【請求項９】
組成物の全重量に対して両親媒性ブロック共重合体は５〜９５重量％であり、ポリ乳酸誘導体は５〜９５重量％である請求項１に記載の高分子組成物。
【請求項１０】
上記ポリ乳酸誘導体が５００〜２，５００ダルトンの数平均分子量を持つ請求項１に記載の高分子組成物。
【請求項１１】
上記ポリ乳酸誘導体が触媒不在下で縮合反応によって合成されたものを炭酸ナトリウム、炭酸水素ナトリウム、炭酸水素カリウムまたは炭酸カリウムで中和させて製造したナトリウム塩またはカリウム塩形態である請求項１に記載の高分子組成物。
【請求項１２】
請求項１〜１１のいずれかに記載の高分子組成物７０〜９９．９重量％及び難水溶性薬物０．１〜３０重量％を含み、前記薬物が前記ミセルの疎水性コア内に物理的に封入されてなる、水溶液で安定なミセルを形成しうる薬剤組成物。
【請求項１３】
ポリ乳酸誘導体のカルボキシル末端基１当量に対して０．０１〜０．５当量の二−または三価の金属イオンをさらに含む請求項１〜１１のいずれかに記載の高分子組成物。
【請求項１４】
上記二価または三価の金属イオンがＣａ2+、Ｍｇ2+、Ｂａ2+、Ｃｒ3+、Ｆｅ3+、Ｍｎ2+、Ｎｉ2+、Ｃｕ2+、Ｚｎ2+及びＡｌ3+からなる群より選択される一つである請求項１３に記載の高分子組成物。
【請求項１５】
請求項１３に記載の高分子ミセル組成物７０〜９９．９重量％及び難水溶性薬物０．１〜３０重量％を含む薬剤組成物。
【請求項１６】
請求項１〜１１のいずれかに記載の高分子組成物及びポリ乳酸誘導体のカルボキシル末端基１当量に対して０．５〜１０当量の二−または三価の金属イオンを含むナノ粒子−形成高分子組成物。
【請求項１７】
上記二価または三価の金属イオンがＣａ2+、Ｍｇ2+、Ｂａ2+、Ｃｒ3+、Ｆｅ3+、Ｍｎ2+、Ｎｉ2+、Ｃｕ2+、Ｚｎ2+及びＡｌ3+からなる群より選択される一つである請求項１６に記載の高分子組成物。
【請求項１８】
請求項１６に記載の高分子組成物７０〜９９．９重量％及び難水溶性薬物０．１〜３０重量％を含む薬剤組成物。
【請求項１９】
両親媒性ブロック共重合体、ポリ乳酸誘導体及び難水溶性薬物を有機溶媒に溶解させる工程、
有機溶媒を揮発させる工程、
水溶液を加えて難水溶性薬物含有高分子ミセルを製造する工程、
からなる難水溶性薬物含有高分子組成物の製造方法。
【請求項２０】
上記難水溶性薬物含有高分子ミセルに二価または三価の金属イオン塩を添加してポリ乳酸誘導体のカルボキシル末端基を固定する工程、をさらに含む請求項１９に記載の製造方法。
【請求項２１】
上記有機溶媒はアセトン、エタノール、メタノール、酢酸エチル、アセトニトリル、メチレンクロライド、クロロホルム、酢酸及びジオキサンからなる群より選択された一つ以上である請求項１９に記載の製造方法。
【手続補正２】
【補正対象書類名】明細書
【補正対象項目名】全文
【補正方法】変更
【補正の内容】
【発明の詳細な説明】
【発明の名称】安定性を向上した高分子ミセル組成物
【技術分野】
【０００１】
本発明は高分子ミセル組成物に関し、より詳しくは、親水性ブロックと疎水性ブロックからなる両親媒性ブロック共重合体及び少なくとも１個のカルボキシル末端基を有するポリ乳酸誘導体を含む高分子ミセル組成物に関するものである。
【背景技術】
【０００２】
近年、生分解性高分子を用いたナノ粒子システム及び高分子ミセルシステムが静脈投与によって投与された薬物の体内分布を変更してその副作用を軽減させ、効能が向上された有用な技術として報告されている。このようなシステムは薬物の特異的な細胞標的化及び放出調節のような長所を提供する。このようなシステムは体液との適合性に優れ、難水溶性薬物の溶解度及び生体利用効率を向上させる。
【０００３】
親水性成分と疎水性成分からなるブロック共重合体に薬物を物理的に封入してブロック共重合体ミセルを製造する方法が欧州特許公開ＥＰ０５８３９５５Ａ２及び日本特許公開平６−２０６，８１５号に開示されている。使用されたブロック共重合体は親水性Ａ成分としてポリエチレンオキサイドを、疎水性Ｂ成分としてポリアミノ酸または疎水性官能基を有するその誘導体を含むＡ−Ｂ型ジブロック共重合体である。上記ブロック共重合体を含む高分子ミセルは高分子ミセルの内部コア（core）にアドリアマイシンまたはインドメタシン等薬物を物理的に保持させて薬物伝達体として使われ得る。しかし、これらの高分子ミセルは生体内分解が難しいブロック共重合体で構成されている。また、上記ブロック共重合体は低い生体適合性であり、生体内投与されるとき、望ましくない副作用が誘発され得る。
【０００４】
難水溶性薬物を封入し、安定性及び効能が増強された生分解性及び生体適合性コア−シェル（core-shell）型薬物伝達体を開発しようとする多くの努力が行なわれている。ポリマーが、シェルとして親水性のポリエチレンオキサイドと、コアとして水溶液中で架橋する疎水性の生分解性高分子からなるコア−シェル型ポリマーである化学的に固定された高分子ミセルの製造方法が欧州特許公開ＥＰ０５５２８０２Ａ２に開示されている。しかし、この高分子ミセルは製造することが困難である。なぜならコアを構成する高分子が安定な構造をなすためには、架橋結合物質をＡ−Ｂ型ジブロックまたはＡ−Ｂ−Ａ型トリブロック共重合体の疎水性部分に導入しなければならないからである。また、人体に適用されたことがない架橋結合物質を使用することは安全性の問題がある。
【０００５】
一方、疎水性薬物を可溶化するために、ポリアルキレングリコール誘導体の親水性高分子と脂肪酸ポリエステルまたはポリアミノ酸のような疎水性の生分解性高分子を含むジまたはトリブロック共重合体からなる高分子ミセルが報告されている。米国特許第５，４４９，５１３号は親水性高分子としてポリエチレングリコールと、疎水性高分子としてポリベンジルアスパラギン酸などのポリアミノ酸誘導体を含むジブロック共重合体を開示している。このジブロック共重合体は疎水性抗癌剤、例えば、ドキソルビシン、または抗−炎症剤、例えばインドメタシンを可溶化することができる。しかし、上記ポリアミノ酸誘導体は生体内で加水分解されず、従って免疫反応による副作用を引き起こす。
【０００６】
米国特許第５，４２９，８２６号は親水性ポリアルキレングリコールと疎水性ポリ乳酸からなるジブロック共重合体またはマルチブロック共重合体を開示している。具体的に、上記特許は、ジまたはマルチブロック共重合体の末端基にアクリル酸誘導体を結合させ、その共重合体を水溶液中でミセル化するために、架橋結合させているジまたはマルチブロック共重合体をミセル化することによって高分子ミセルを安定化させる方法を記載している。上記方法は高分子ミセルの安定化は達成できるが、架橋結合された高分子が分解されず、生体内での利用が不可能である。上記高分子ミセルは中性ｐＨを有する水溶液中で多量の難水溶性薬物を可溶化することはできるが、短時間内に薬物を放出してしまうという短所を持っている。
【特許文献１】欧州特許公開ＥＰ０５８３９５５Ａ２
【特許文献２】日本特許公開平６−２０６，８１５号
【特許文献３】欧州特許公開ＥＰ０５５２８０２Ａ２
【特許文献４】米国特許第５，４４９，５１３号
【特許文献５】米国特許第５，４２９，８２６号
【発明の開示】
【発明が解決しようとする課題】
【０００７】
上述の点から見て、生体適合性があり、生分解性である改善された疎水性薬物伝達用高分子ミセル組成物の開発が要望されている。従って、本発明は生体適合性で生分解性であり、且つ疎水性薬物を、安定性の減少なく、效果的に伝達できる改善された高分子ミセル組成物を提供する。
【課題を解決するための手段】
【０００８】
本発明は、両親媒性ブロック共重合体、及び少なくとも１個のカルボキシル末端基を有するポリ乳酸誘導体からなる高分子ミセル組成物に関するものである。本発明は、また、ポリ乳酸誘導体のカルボキシル末端基が二価または三価の金属イオンで固定されている高分子組成物に関する。本発明の組成物は体液や水溶液中で安定な高分子ミセルまたはナノ粒子を形成することができる。本発明の組成物から形成されたミセルやナノ粒子は親水性外部シェルと多量の疎水性薬物が物理的に封入できる疎水性内部コアを有する。本発明の薬物含有ミセル及びナノ粒子は投与後、血中で長期の滞留時間を有し、多様な医薬製剤を製造するのに使われ得る。本発明の付加的な特徴と長所は本発明の特徴を例示として説明する添付された図面とともに下記詳細な説明から明白になる。
【発明を実施するための最良の形態】
【０００９】
本高分子組成物及びそれらを使用し、製造する方法を開示して記載する前に、本発明は構造、製造工程、及び材料は多少変えられるので、ここに開示された特定構造、製造段階、及び材料に制限されるものでないことを理解するべきである。また、ここで使用された用語は、単に特定の実施態様を説明する目的で使用されており、本発明の範囲は添付された特許請求の範囲およびその均等物に制限されるため、制限的なものと意図してはならない。
【００１０】
本明細書及び添付請求範囲で使われた、単数形態の「a」、「an」、「the」は、明確な他の指示がない限り複数形態を含む。従って、例えば、「末端基（a terminal group）」を含有する高分子に対する言及は二つ以上のそのような基に対する言及を含み、「疎水性薬物(a hydrophobic drug)」に対する言及は二つ以上の薬物に対する言及を含む。
【００１１】
本発明を記述し、請求するにおいて、下記用語が以下記載された定義によって使われる。
【００１２】
ここに使われた、用語「生理活性薬剤」または「薬物」または他の類似の用語は、所望の生物学的または薬物学的効果を誘導する、当業界に既に知られている方法及び/または本発明で教示された方法によって、投与するのに好適な化学的または生物学的物質または化合物を意味する。その効果は（１）有機体に予防効果を有することや、感染を予防するような、望まれない生物学的影響を防止すること、（２）疾患により誘発された症状を緩和すること、例えば、疾患の結果誘発された痛みや炎症を緩和すること、及び／または（３）有機体から疾患を緩和、減少または完全除去することを含むが、これらに制限されるものではない。効果は局部的な麻酔効果で与えられるような局所的であったり、あるいは全身的でありうる。
【００１３】
ここに使われた用語「生分解性」または「生分解」とは、可溶化加水分解によって、または酵素や有機体の他の産物であり、生物学的に形成された物質の作用によって、物質があまり複雑でない中間体または最終産物に転換されることを意味する。
【００１４】
ここで使われた用語「生体適合性」は可溶化加水分解によって、または酵素や他の有機体であって人体に副作用を及ぼさない生物学的に形成された物の作用によって作られる物質、中間体または最終産物を意味する。
【００１５】
「ポリ(ラクチド)」または「ＰＬＡ」は、乳酸の縮合またはラクチドの開環重合によって誘導された高分子を意味する。ラクチド、ラクテートは同義として使われる。
【００１６】
本明細書で使用した「有効量」は、 何らかの医学治療における合理的な危険（a reasonable risk）／便益率（benefit ratio）で所望の局所的または全身的効果、効能を提供するのに充分である生理活性剤の量を意味する。
【００１７】
本明細書で使用した、「投与」またはこれと類似な用語は、組成物が全身的に循環できるように治療対象に組成物を伝達することを意味する。好ましくは、本発明の組成物は、 皮下、筋肉、経皮、経口、粘膜、静脈または腹腔から投与される。こうした用途の注射剤は、液状溶液剤または懸濁剤、若しくは注射前に液体中で溶液または懸濁液として製造するのに適した固体形態、または乳剤のように、通常の形態に調整できる。投与のために使用できる好適な賦形剤としては、例えば、水、生理食塩水、デキストローズ、グリセロール、エタノールなどを含み、必要に応じて補助物質、例えば、湿潤または乳化剤、緩衝剤等を含む。経口投与のためには、溶液剤、錠剤、カプセル剤などの種々の形態に剤形化できる。
【００１８】
ここで典型的な具体例を説明し、特定の用語は同じことを記述するのに使用する。しかし、本発明の範囲がそれが意味することに限定されないと理解されるべきである。本明細書に開示された内容を理解できる者が想到するような、本明細書に列挙された発明的特徴の変更または追加変形、及び本明細書に列挙された発明の原理を付加的に応用することは、本発明の範囲に含まれるものと見なされる。
【００１９】
本発明の一側面は、水性環境で多量の疎水性薬物を封入でき、安定な高分子ミセルまたはナノ粒子を形成しうる高分子組成物である。特に、本発明は水性環境で安定な高分子ミセルを形成する疎水性ブロックと親水性ブロックからなる両親媒性ブロック共重合体と、カルボキシル末端基を有するポリ乳酸誘導体を含む高分子組成物を提供する。
【００２０】
本発明の他の側面は、親水性ブロックと疎水性ブロックからなる両親媒性ブロック共重合体、及び二−または三価金属イオンと結合されたカルボキシル末端基を含有するポリ乳酸誘導体を含む高分子組成物を提供する。
【００２１】
本発明は、また、上記高分子組成物によって形成された高分子ミセルまたはナノ粒子及びその中に封入された疎水性薬物を含む薬剤組成物を提供する。本発明はさらに上記薬剤組成物の製造方法を提供する。
【００２２】
本発明の両親媒性ブロック共重合体は、好ましくは、親水性Ａブロックと疎水性ＢブロックからなるＡ−Ｂ型ジブロック共重合体である。上記両親媒性ブロック共重合体は水性相で疎水性Ｂブロックがコア（core）を形成し、親水性Ａブロックがシェル（shell）を形成するコア−シェル（core-shell）形態の高分子ミセルを形成する。好ましくは、親水性Ａブロックはポリアルキレングリコール、ポリビニルアルコール、ポリビニルピロリドンまたはポリアクリルアミド及びその誘導体からなる群より選択されるものである。より好ましくは、親水性Ａブロックはモノメトキシポリエチレングリコール、モノアセトキシポリエチレングリコール、ポリエチレングリコール、ポリエチレン−コ−プロピレングリコール及びポリビニルピロリドンからなる群より選択されたものである。好ましくは、親水性Ａブロックは数平均分子量５００〜５０，０００ダルトンを持つ。より好ましくは、親水性Ａブロックは数平均分子量１，０００〜２０，０００ダルトンを持つ。
【００２３】
本発明の両親媒性ブロック共重合体の疎水性Ｂブロックは、生体適合性に優れ、生分解性である高分子であり、ポリエステル、ポリ無水物、ポリアミノ酸、ポリオルトエステル及びポリフォスファジンからなる群より選択される。より好ましくは、疎水性Ｂブロックはポリラクチド、ポリグリコリド、ポリカプロラクトン、ポリジオキサン−２−オン、ポリラクチック−コ−グリコリド、ポリラクチック−コ−ジオキサン−２−オン、ポリラクチック−コ−カプロラクトン及びポリグリコリック−コ−カプロラクトンからなる群より選択されるものである。上記疎水性Ｂブロックのカルボキシル末端基はブチル酸基、プロピオン酸基、酢酸基、ステアリン酸基、またはパルミチン酸基のような脂肪酸で置換できる。好ましくは、両親媒性ブロック共重合体の疎水性Ｂブロックは、５００〜５０，０００ダルトンの数平均分子量を持つ。より好ましくは、両親媒性ブロック共重合体の疎水性Ｂブロックは１，０００〜２０，０００ダルトンの数平均分子量を持つ。
【００２４】
本発明の両親媒性ブロック共重合体の親水性Ａブロック対疎水性Ｂブロックの比率は、好ましくは、２：８〜８：２であり、より好ましくは、４：６〜７：３である。親水性Ａブロックの含量が低すぎると、高分子は水溶液中で高分子ミセルを形成しなく、含量が高すぎると、形成された高分子ミセルが安定でない。
【００２５】
本発明のポリ乳酸誘導体の一方の末端は少なくとも１個のカルボン酸またはカルボン酸塩に共有結合される。本発明のポリ乳酸誘導体の他の末端はヒドロキシ基、アセトキシ基、ベンゾイルオキシ基、デカノイルオキシ基及びパルミトイルオキシ基からなる群より選択された官能基に共有結合できる。上記カルボン酸またはカルボン酸塩は、ｐＨ４以上の水溶液中で親水性基として作用してポリ乳酸誘導体がその中で高分子ミセルを形成できるようにする。本発明のポリ乳酸誘導体は水溶液に溶解されてポリ乳酸誘導体内に存在する親水性部分及び疎水性部分が均衡をなして高分子ミセルを形成する。従って、本発明のポリ乳酸誘導体の数平均分子量は、好ましくは、５００〜２，５００ダルトンである。ポリ乳酸誘導体の分子量は製造時の反応温度及び時間などを制御して調節することができる。
【００２６】
上記ポリ乳酸誘導体は、好ましくは、下式（Ｉ）で示される。
【００２７】
ＲＯ−ＣＨＺ−［Ａ］n−［Ｂ］m−ＣＯＯＭ    （Ｉ）
（式中、Ａは−ＣＯＯ−ＣＨＺ−であり、Ｂは−ＣＯＯ−ＣＨＹ−、−ＣＯＯ−ＣＨ2ＣＨ2ＣＨ2ＣＨ2ＣＨ2−または −ＣＯＯ−ＣＨ2ＣＨ2ＯＣＨ2であり、Ｒは水素原子、アセチル基、ベンゾイル基、デカノイル基、パルミトイル基、メチル基またはエチル基であり、Ｚ及びＹはそれぞれは水素原子、メチル基またはフェニル基であり、ＭはＨ、Ｎａ、ＫまたはＬｉであり、ｎは１〜３０の整数であり、及びｍは０〜２０の整数である。）
本発明のポリ乳酸誘導体の一方の末端はカルボキシル基またはそのアルカリ金属塩に共有結合され、アルカリ金属塩が好ましい。ポリ乳酸誘導体を形成するアルカリ金属塩の金属イオンは一価であり、例えば、ナトリウム、カリウムまたはリチウムである。金属イオン塩形態のポリ乳酸誘導体は室温で固体であり、その相対的に中性のｐＨによって非常に安定である。
【００２８】
さらに好ましくは、上記ポリ乳酸誘導体は下式（ＩＩ）で示される。
【００２９】
ＲＯ−ＣＨＺ−［ＣＯＯ−ＣＨＸ］p−［ＣＯＯ−ＣＨＹ'］q−ＣＯＯ−ＣＨＺ−ＣＯＯＭ    (ＩＩ)
（式中、Ｘはメチル基であり、Ｙ'は水素原子またはフェニル基であり、ｐは０〜２５の整数であり、ｑは０〜２５の整数であり、但し、ｐ＋ｑは５〜２５の整数であり、 Ｒ、ＺおよびＭは式（Ｉ）と同じである。）
また、下式（ＩＩＩ）及び（ＩＶ）のポリ乳酸誘導体も本発明に好適である。
【００３０】
ＲＯ−ＰＬＡ−ＣＯＯ−Ｗ−Ｍ'     （ＩＩＩ）
（式中、Ｗ−Ｍ'は
【００３１】
【化４】
2005505674.tif 000004
【００３２】
または
【００３３】
【化５】
2005505674.tif 000005
【００３４】
であり、ＰＬＡはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体及びＤ，Ｌ−乳酸と１，４−ジオキサン−２−オンの共重合体からなる群より選択されるものであり、ＲおよびＭは式（Ｉ）と同じである。）
Ｓ−Ｏ−ＰＬＡ−ＣＯＯ−Ｑ        （ＩＶ）
（式中、Ｓは
【００３５】
【化６】
2005505674.tif 000006
【００３６】
であり、Ｌは−ＮＲ1−または−Ｏ−であり、Ｒ1は水素原子またはＣ1〜Ｃ10のアルキルであり、ＱはＣＨ3、ＣＨ2ＣＨ3、ＣＨ2ＣＨ2ＣＨ3、ＣＨ2ＣＨ2ＣＨ2ＣＨ3またはＣＨ2Ｃ6Ｈ5であり、ａは０〜４の整数であり、ｂは１〜１０の整数であり、Ｍは一般式（Ｉ）と同じであり、及びＰＬＡは式（ＩＩＩ）と同じである。）
本発明の高分子組成物は両親媒性ブロック共重合体とポリ乳酸誘導体の全重量に対して両親媒性ブロック共重合体５〜９５重量％、及びポリ乳酸誘導体５〜９５重量％を含有することができる。好ましくは、本発明の高分子組成物は両親媒性ブロック共重合体２０〜８０重量％とポリ乳酸誘導体２０〜８０重量％を含有する。より好ましくは、本発明の高分子組成物は両親媒性ブロック共重合体５０〜８０重量％とポリ乳酸誘導体２０〜５０重量％を含有する。
【００３７】
本発明のポリ乳酸誘導体単独はｐＨ４以上の水溶液でミセルを形成しうるが、上記高分子組成物は溶液のｐＨに係わりなく水溶液でミセルを形成しうる。生分解性高分子は一般的にｐＨ１０以上で加水分解されるので、本発明の高分子組成物はｐＨ１〜１０の範囲、好ましくは、ｐＨ４〜８の範囲で使用することができる。本発明の高分子組成物から製造されたミセルまたはナノ粒子の粒径は高分子の分子量及びポリ乳酸誘導体と上記両親媒性ブロック共重合体の比率によって、１〜４００ｎｍ、好ましくは、５〜２００ｎｍの範囲に調節することができる。
【００３８】
図１〜３に図示したように、ポリ乳酸誘導体または両親媒性ブロック共重合体単独及びそれらの混合物は水溶液中でミセルを形成しうる。１は難水溶性薬物を示す；１０はモノメトキシポリエチレングリコール−ポリラクチド（ｍＰＥＧ−ＰＬＡ）を示す；１１はモノメトキシポリエチレングリコール（ｍＰＥＧ）を示す；１２はポリラクチド（ＰＬＡ）を示す；２０はＤ，Ｌ−ポリ乳酸のナトリウム塩を示す；２１はＤ，Ｌ−乳酸を示す；２２はカルボン酸ナトリウムを示す。しかし、本発明の高分子組成物はポリ乳酸誘導体または両親媒性ブロック共重合体単独で形成されたミセルに比べて水溶液中で形成されたミセルの薬物封入率（drug loading efficiency）と安定性を顕著に向上させる。
【００３９】
下記実施例によると、ポリ乳酸誘導体のみでなる高分子ミセルはパクリタキセルを２５重量％まで含有させることができるが、３７℃水溶液で１時間以内に放出され始める。また、両親媒性ブロック共重合体のみでなる高分子ミセルはパクリタキセルを５重量％以内で封入することが可能であり、３７℃水溶液中放出され始める時間は６時間である。反面、両親媒性ブロック共重合体及びポリ乳酸誘導体を含む本発明の組成物からなる高分子ミセルではパクリタキセルを２５重量%まで含有させることができ、３７℃水溶液での２４時間以内にはパクリタキセルが放出されない。
【００４０】
高分子ミセルに薬物が封入される程度は水溶液で形成するミセルの疎水性コアを作る疎水性ブロックの部分に比例することになる。水溶液での高分子ミセルの安定性は、水溶液中でのその動的平衡、即ち、高分子ミセル状態と水に溶解された状態の単一高分子間の平衡定数に依存することになる。上記ポリ乳酸誘導体は親水性成分であるカルボン酸末端基が高分子中で占める部分が１０％以下であるため、非常に疎水性の高い高分子である。従って、ポリ乳酸誘導体単独によって形成された高分子ミセルはその内部に多量の疎水性薬物を含有させることが可能であるが、高分子ミセルの末端に存在するカルボキシル陰イオン基間の静電気的反発力のために、形成されたミセルが非常に不安定である。一方、モノメトキシポリエチレングリコール（分子量５，０００ダルトン）とポリラクチド（分子量４，０００ダルトン）の両親媒性ブロック共重合体で形成されたミセルは疎水性ブロックが占める比率が高分子の約４０％程度であるため、疎水性薬物を多量に含有することは難しい。しかし、両親媒性ブロック共重合体の末端親水性基が非イオン性のポリエチレングリコールであり、上記ポリ乳酸誘導体とは異なり、静電気的反発力がないため、ミセルは非常に安定である。従って、 両親媒性ブロック共重合体とポリ乳酸誘導体を組み合わせることによって、本発明は大量の難水溶性薬物を可溶化して２４時間以上安定性を保持できる高分子ミセル組成物を提供する。
【００４１】
本発明の一具体例で、ポリ乳酸誘導体のカルボキシル末端基は二価または三価の金属イオンと結合または固定される。上記金属イオンで固定された高分子組成物は両親媒性ブロック共重合体及びポリ乳酸誘導体の高分子組成物に二価または三価金属イオンを添加することにより製造される。ポリ乳酸誘導体のカルボキシル末端基を結合または固定するために添加される二価または三価金属イオンの量を調節して高分子ミセルまたはナノ粒子を形成することができる。
【００４２】
上記二価または三価金属イオンは、好ましくは、Ｃａ2+、Ｍｇ2+、Ｂａ2+、Ｃｒ3+、Ｆｅ3+、Ｍｎ2+、Ｎｉ2+、Ｃｕ2+、Ｚｎ2+及びＡｌ3+からなる群より選択されるものである。二価または三価金属イオンは硫酸塩、塩化物、炭酸塩、リン酸塩及び水酸化物の形態で上記両親媒性ブロック共重合体及びポリ乳酸誘導体の高分子組成物に添加され、好ましくは、ＣａＣｌ2、ＭｇＣｌ2、ＺｎＣｌ2、ＡｌＣｌ3、ＦｅＣｌ3、ＣａＣＯ3、ＭｇＣＯ3、Ｃａ3（ＰＯ4）2、Ｍｇ3（ＰＯ4）2、ＡｌＰＯ4、ＭｇＳＯ4、Ｃａ（ＯＨ）2、Ｍｇ（ＯＨ）2、Ａｌ（ＯＨ）3またはＺｎ（ＯＨ）2の形態で添加される。
【００４３】
図４及び５に示されるように、ポリ乳酸誘導体のカルボキシ末端の一価金属イオンが二価または三価の金属イオンで置換され金属イオン結合を形成して安定性が向上された高分子ミセルまたはナノ粒子を形成する。
【００４４】
上記金属イオンは添加される当量を調節して高分子ミセルまたはナノ粒子を形成できる。具体的に、カルボキシル末端基の当量に対して０．５当量以下で二価金属イオンを添加すると、ポリ乳酸誘導体のカルボキシル末端基と結合される金属イオンが不十分となって、高分子ミセルが形成される。０．５当量以上の二価金属イオンを加えると、ポリ乳酸誘導体のカルボキシル末端基と結合できる金属イオンが充分となりミセルを強固に固定させるためナノ粒子が形成される。
【００４５】
また、 添加される上記金属イオンの当量を調節して高分子ミセルまたはナノ粒子からの薬物の放出速度を調節できる。金属イオンがポリ乳酸誘導体のカルボキシル基の当量に対して１当量以下含まれると、ポリ乳酸誘導体のカルボキシル末端基と結合される数が少なくなり、薬物の放出速度が増加するようになる。金属イオンが1当量以上存在すると、ポリ乳酸誘導体のカルボキシル末端基と結合される数が多くなり、薬物の放出速度が遅延される。従って、血液内の薬物の放出速度を増加させるために少ない当量の金属イオンを使用し、薬物の放出速度を遅延させるためには多くの当量の金属イオンを使用することができる。
【００４６】
本発明の金属イオンで固定された高分子組成物は、両親媒性ブロック共重合体５〜９５重量％、ポリ乳酸誘導体５〜９５重量％及び上記ポリ乳酸誘導体のカルボキシル末端基の当量に対して０．０１〜１０当量の二価または三価金属イオンを含む。好ましくは、両親媒性ブロック共重合体２０〜８０重量％、ポリ乳酸誘導体２０〜８０重量％及び０．１〜５当量の二価または三価金属イオンを含み、より好ましくは、両親媒性ブロック共重合体２０〜６０重量％、ポリ乳酸誘導体４０〜８０重量％及び０．２〜２当量の二価または三価金属イオンを含む。
【００４７】
本発明は、また、本発明の高分子組成物によって形成された高分子ミセルまたはナノ粒子とその内部に組み込む難水溶性薬物を含有する医薬製剤組成物に関する。本発明の医薬製剤組成物は疎水性薬物の血漿中濃度を向上させることができ、様々な医薬製剤に利用できる。
【００４８】
図３〜５で分かるように、難水溶性薬物は両親媒性ブロック共重合体及びポリ乳酸誘導体の高分子組成物と混合され、内部に薬物が組み込まれた高分子ミセルを形成する。その安定性を向上させるために、二価または三価金属イオンを添加してポリ乳酸誘導体のカルボキシル末端基と金属イオン結合をさせることによって薬物含有高分子ミセルまたはナノ粒子を形成できる。
【００４９】
用語「難水溶性薬物」または「疎水性薬物」は、水に対する溶解度が５０ｍｇ／ｍＬ以下のあらゆる薬物または生理活性剤を指す。これは、抗癌剤、抗生剤、抗−炎症剤、麻酔剤、ホルモン類、高血圧治療剤、糖尿病治療剤、高脂質症治療剤、抗ウィルス剤、パーキンソン病治療剤、痴呆治療剤、抗−嘔吐剤、免疫抑制剤,潰瘍治療剤,便泌治療剤及び抗−マラリア剤を含む。疎水性薬物は、例えば、パクリタキセル、カンプトテシン、エトポシド、ドキソルビシン、ダウソルビシン、イダルビシン、アラ−Ｃなどの抗癌剤、シクロスポリンＡなどの免疫抑制剤を含む。血液から排泄速度が非常に速い、テストステロン、エストラジオール、エストロゲン、プロゲステロン、トリアムシノロンアセテート、デキサメタゾンなどのステロイドホルモン薬物、テノキシカム、ピロキシカム、インドメタシン、イブプロフェン及びＣＯＸ−ＩＩインヒビター等の抗−炎症剤も、本発明で使用可能な適当な疎水性薬物の例である。
【００５０】
難水溶性薬物の含量は両親媒性ブロック共重合体、ポリ乳酸誘導体及び疎水性薬物を含む薬剤組成物の全重量に対して０．１〜３０重量％範囲のものが好ましい。薬物含有高分子ミセルまたはナノ粒子の大きさは、使用する高分子の分子量及びポリ乳酸誘導体と両親媒性ブロック共重合体の比率によって５〜４００ｎｍに調節可能であり、好ましくは、１０〜２００ｎｍに調節可能である。
【００５１】
難水溶性薬物を経口または非経口投与するために、薬物は高分子ミセルまたはナノ粒子内部に封入され、それによって可溶化される。特に、金属イオンで固定された高分子ミセルまたはナノ粒子は長時間血中に滞留して目標病巣に蓄積される。薬物はミセルが分解されながらミセルの疎水性コアから放出されて薬理効果を示すようになる。
【００５２】
非経口投与のために、難水溶性薬物を静脈、筋肉、皮下、腹腔、経鼻、直腸、目または肺等の経路で投与する。経口投与は本発明の高分子組成物に難水溶性薬物を混合した後錠剤またはカプセル形態、または水溶液の形態で投与することが可能である。
【００５３】
本発明の金属イオンで固定された高分子ミセルまたはナノ粒子は安定性に優れ、薬物の血漿中濃度を向上させることができる。下記実験例及び図６で分かるように、ブロック共重合体のみでなる高分子組成物にパクリタキセルを封入させた組成物３あるいはブロック共重合体及びポリ乳酸の混合高分子組成物にパクリタキセルを封入させた組成物２に比べて、金属イオンで固定された高分子組成物にパクリタキセルを封入させた組成物１が血液内で一層長く滞留でき、血漿中濃度を長く保持できることが分かる。
【００５４】
下記実験例及び図７及び８で分かるように、本発明の金属イオンで固定された高分子組成物にパクリタキセルを封入させた組成物４は、パクリタキセル市販製剤の タクソール（商標）製剤（組成物５）に比べて血中滞留時間が長く、血液内薬物の濃度を長く保持でき、癌成長への高い阻害を示し、抗癌活性を示すことが分かる。
【００５５】
また、本発明は上記薬剤組成物の製造方法を含む。特に、図３及び図５に示されるように、両親媒性ブロック共重合体、ポリ乳酸誘導体及び難水溶性薬物を有機溶媒に溶解させた後、有機溶媒を蒸発させる。その後、得られた混合物を水溶液に加えて難水溶性薬物を含有する混合高分子ミセルを製造する。金属イオンで固定された高分子ミセルまたはナノ粒子は上記混合高分子ミセルに二価または三価の金属イオンを添加してポリ乳酸誘導体のカルボキシル末端基を固定して製造する。
【００５６】
一定比率の上記ポリ乳酸誘導体、両親媒性ブロック共重合体及び難水溶性薬物は共にアセトン、エタノール、メタノール、酢酸エチル、アセトニトリル、メチレンクロライド、クロロホルム、酢酸及びジオキサンからなる群より選択される一つ以上の溶媒に溶解される。そこから有機溶媒を除去して、難水溶性薬物と高分子の均一な混合物を製造する。難水溶性薬物と本発明の高分子組成物の均一な混合物を０〜８０℃でｐＨ４〜８の水溶液に加えて難水溶性薬物含有混合高分子ミセル水溶液を製造する。上記難水溶性薬物含有高分子ミセル水溶液は凍結乾燥して固体形態の高分子ミセル組成物を製造できる。
【００５７】
上記難水溶性薬物含有混合高分子ミセル水溶液に０．００１〜２Ｍ濃度の二価または三価の金属イオンを含む水溶液を加える。混合物を室温で０．１〜１時間ゆっくり撹拌した後、凍結乾燥して固体形態の金属イオンで固定された高分子ミセルまたはナノ粒子組成物が製造される。
【００５８】
下記実施例は、当業者が本発明を実施する方法についてより理解し易いように説明するものである。本発明は、その好適な特定の具体例に基づいて記載されたものであるが、下記実施例は本発明を説明するためのものであって、本発明の範囲を何ら制限するものではない。本発明の他の面は、当業者にとって明らかであろう。
【実施例】
【００５９】
製造例１〜１１：ポリ乳酸誘導体の合成
高分子は触媒不在下２−ヒドロキシカルボン酸誘導体を、昇温（１００〜２００℃）及び減圧（１００〜０．１ｍｍＨｇ）条件下で６〜２４時間重合し、精製して製造した。
【００６０】
製造例１：Ｄ，Ｌ−ポリ乳酸（ＰＬＡ−ＣＯＯＨ）の合成１
Ｄ，Ｌ−乳酸１００ｇを２５０ｍＬの三口丸底フラスコに入れた。フラスコには撹拌器が取り付られており、８０℃に油浴で加熱した。水分を除去するため減圧アスピレータで２５ｍｍＨｇに減圧しながら１時間反応させた。その後１５０℃の温度で圧力を２５ｍｍＨｇ減圧下、６時間反応させた。得られた反応物に１リットルの蒸留水を加えて高分子を沈殿させた。沈殿した高分子を蒸留水に加えて、ｐＨ４以下の水溶液で溶ける低分子量の高分子を除去した。沈殿した高分子を１リットルの蒸留水に加え、炭酸水素ナトリウムを少量ずつ加えて水溶液のｐＨが６〜８になるようにして高分子を溶かした。この時、水に溶けない高分子は遠心分離または濾過によって分離して除去した。１Ｎ塩酸水溶液を少量ずつ加えて高分子を水溶液で沈殿させた。沈殿した高分子を蒸留水で２回さらに洗浄した後、分離して減圧下で乾燥して粘性が非常に高い液体（Ｄ，Ｌ−ポリ乳酸  ７８ｇ，収率７８%）を得た。高分子の数平均分子量は1Ｈ−ＮＭＲスペクトルで決定し、５４０ダルトンであった。
【００６１】
製造例２〜４：Ｄ，Ｌ−ポリ乳酸（ＰＬＡ−ＣＯＯＨ）の合成２
反応温度、圧力、反応時間を下記表１のように調節したことを除いて、製造例１と同じ方法により、Ｄ,Ｌ−ポリ乳酸を得た。上記製造例１〜４で合成したＤ,Ｌ−ポリ乳酸の数平均分子量及び収率を下記表１に示す。
【００６２】
【表１】
2005505674.tif 000007
＊収率＝（得られた高分子／使われたモノマー）×１００
【００６３】
製造例５：Ｄ,Ｌ−乳酸とグリコール酸の共重合体（ＰＬＧＡ−ＣＯＯＨ）の合成１
Ｄ,Ｌ−乳酸５５ｇ（０．６ｍｏｌ）とグリコール酸４５ｇ（０．６ｍｏｌ）を共に２５０ｍＬの三口丸底フラスコに加えた。１５０℃の温度で、圧力を１０ｍｍＨｇに減圧した条件で１２時間反応させたことを除いて、上記製造例１と同じ方法で行った。
【００６４】
製造例６：Ｄ,Ｌ−乳酸とグリコール酸の共重合体（ＰＬＧＡ−ＣＯＯＨ）の合成２
Ｄ,Ｌ−乳酸７３ｇ（０．８ｍｏｌ）とグリコール酸２７ｇ（０．３５ｍｏｌ）を共に２５０ｍＬの三口丸底フラスコに加えた。１６０℃の温度で、圧力を１０ｍｍＨｇに減圧した条件で１２時間反応させたことを除いて、上記製造例１と同じ方法で行った。
【００６５】
製造例７：Ｄ,Ｌ−乳酸とグリコール酸の共重合体（ＰＬＧＡ−ＣＯＯＨ）の合成３
Ｄ,Ｌ−乳酸９１ｇ（１．０ｍｏｌ）とグリコール酸９ｇ（０．１２ｍｏｌ）を共に２５０ｍＬの三口丸底フラスコに加えた。１６０℃の温度で、圧力を１０ｍｍＨｇに減圧した条件で１２時間反応させたことを除いて、上記製造例１と同じ方法で行った。
【００６６】
製造例８：Ｄ,Ｌ−乳酸とグリコール酸の共重合体（ＰＬＧＡ−ＣＯＯＨ）の合成４
Ｄ,Ｌ−乳酸７３ｇ（０．８ｍｏｌ）とグリコール酸２７ｇ（０．３５ｍｏｌ）を共に２５０ｍＬの三口丸底フラスコに加えた。１８０℃の温度で、圧力を５ｍｍＨｇに減圧した条件で２４時間反応させたことを除いて、上記製造例１と同じ方法で行った。
【００６７】
上記製造例５〜８で合成した共重合体を下記表２に示した。
【００６８】
【表２】
2005505674.tif 000008
【００６９】
製造例９：Ｄ,Ｌ−乳酸とマンデル酸の共重合体（ＰＬＭＡ−ＣＯＯＨ）の合成
Ｄ,Ｌ−乳酸７５ｇ（０．８３ｍｏｌ）とＤ,Ｌ−マンデル酸２５ｇ（０．１６ｍｏｌ）を共に２５０ｍＬの三口丸底フラスコに加えた。１８０℃の温度で、圧力を１０〜２０ｍｍＨｇに減圧した条件で５時間反応させたことを除いて上記製造例１と同じ方法で行った。Ｄ,Ｌ−乳酸とマンデル酸の共重合体５４ｇ（収率５４％）を得た。生成物のＤ,Ｌ−乳酸／マンデル酸のモル比は８５／１５であった。1Ｈ−ＮＭＲによって決定された高分子の数平均分子量は１，０９６ダルトンであった。
【００７０】
製造例１０：アセトキシ  Ｄ，Ｌ−ポリ乳酸誘導体（ＡｃＯ−ＰＬＡ−ＣＯＯＨ）の合成
上記製造例２で合成したＤ，Ｌ−ポリ乳酸（数平均分子量：１，１４０ダルトン）５０ｇを塩化酢酸２０ｍＬと共に２５０ｍＬ丸底フラスコに加えた。冷却器付きのフラスコに、窒素気流下で４時間還流させた。過剰の塩化酢酸を蒸留して除去した後、反応生成物を氷と水の混合水溶液に混合した。混合物全体をゆっくり撹拌して高分子を沈殿させた。沈殿した高分子を分離して蒸留水で２回洗浄した後、無水アセトンに溶かした。無水硫酸マグネシウムを、ここに加えて過剰の水分を除去した。生成物を濾過して、硫酸マグネシウムを除去した。真空エバポレータでアセトンを除去して液状のアセトキシ  Ｄ，Ｌ−ポリ乳酸（４６ｇ、収率９２％）を得た。1Ｈ−ＮＭＲにより、２．０２ｐｐｍでの単一ピークでアセトキシ基を確認した。
【００７１】
製造例１１：パルミトイルオキシ  Ｄ，Ｌ−ポリ乳酸誘導体（ＰａｌｍＯ−ＰＬＡ−ＣＯＯＨ）の合成
上記製造例２で合成したＤ，Ｌ−ポリ乳酸（数平均分子量：１，１４０ダルトン）２０ｇを２５０ｍＬの丸底フラスコに加えた。１２０℃の油浴で真空条件下反応物を完全に脱水した。油浴温度を５０℃に冷却し、アセトン５０ｍＬを添加して高分子を完全に溶かした。ここに、塩化パルミチン酸５ｍＬを添加して反応温度を５０℃にして窒素雰囲気で１０時間反応させた。反応生成物を過剰のヘキサンで洗浄して残留反応物を除去した。その後、生成物をアセトンに溶かした後、溶液を氷と水の混合物に加えた。混合物全体をゆっくり撹拌してオリゴマーを沈殿した。オリゴマーを分離して蒸留水で２回洗浄した後、無水アセトンに溶かした。無水硫酸マグネシウムを溶液に加えて過剰の水分を除去した。生成物を濾過して硫酸マグネシウムを除去した。真空エバポレータでアセトンを除去してパルミトイルオキシ  Ｄ，Ｌ−ポリ乳酸誘導体（１９．１ｇ、収率９６％）を得た。1Ｈ−ＮＭＲ測定結果、０．８８、１．３、２．３８ｐｐｍのピークでパルミトイル基を確認することができた。
【００７２】
製造例１２〜２２：ポリ乳酸誘導体のカルボン酸塩の合成
上記製造例１〜１１で合成したポリ乳酸誘導体をアセトン溶媒で炭酸水素ナトリウム、炭酸ナトリウム、炭酸水素カリウムまたは炭酸カリウムの塩基水溶液と反応させてカルホン酸塩を製造した。
【００７３】
製造例１２：ポリ乳酸ナトリウム塩（ＰＬＡ−ＣＯＯＮａ）の合成１
上記製造例１で合成したＤ，Ｌ−ポリ乳酸（数平均分子量：５４０ダルトン）をアセトンに溶かした。溶液を撹拌機付きの丸底フラスコに加えた。溶液を常温でゆっくり撹拌し、ｐＨが７になるまで炭酸水素ナトリウム水溶液（１Ｎ）をゆっくり加えた。無水硫酸マグネシウムを加えて過剰の水分を除去した。得られた混合物を濾過し、エバポレータでアセトンを蒸発させ、白色固体が得られた。固体を無水アセトンに溶かし、溶液を濾過して不溶物を除去した。アセトンを蒸発させて白色固体のＤ，Ｌ−ポリ乳酸ナトリウム塩（収率９６％）を得た。1Ｈ−ＮＭＲでカルボン酸基の隣接水素のピークが４．８８ｐｐｍに観察され、高分子を水に溶かしたとき、水溶液のｐＨは６．５〜７．５であった。
【００７４】
製造例１３：ポリ乳酸ナトリウム塩（ＰＬＡ−ＣＯＯＮａ）の合成２
上記製造例２で合成したＤ，Ｌ−ポリ乳酸（数平均分子量：１，１４０ダルトン）と炭酸カリウム水溶液を使用することを除いて上記製造例１２と同じ方法で行い、ポリ乳酸ナトリウム塩（収率９５％）を合成した。
【００７５】
製造例１４：アセトキシ−Ｄ，Ｌ−ポリ乳酸ナトリウム塩（ＡｃＯ−ＰＬＡ−ＣＯＯＮａ）の合成
上記製造例１０で合成したアセトキシ−Ｄ，Ｌ−ポリ乳酸（数平均分子量：１，１４０ダルトン）と炭酸カリウム水溶液を使用することを除いて上記製造例１２と同じ方法で行い、アセトキシ−Ｄ，Ｌ−ポリ乳酸ナトリウム塩（収率９５％）を合成した。
【００７６】
製造例１５：パルミトイルオキシ  Ｄ，Ｌ−ポリ乳酸ナトリウム塩（ＰａｌｍＯ−ＰＬＡ−ＣＯＯＮａ）の合成１
上記製造例１１で合成したパルミトイル  Ｄ，Ｌ−ポリ乳酸（数平均分子量：１，１４０ダルトン）をアセトン水溶液（２８．６ｖ／ｖ％）に溶かした。溶液を撹拌器付きの丸底フラスコに加えた。溶液を常温でゆっくり撹拌した後、炭酸水素ナトリウム水溶液（１Ｎ）をゆっくり加えて中和させた。溶液を室温でゆっくり撹拌してｐＨが７になるまで炭酸水素ナトリウム溶液（１Ｎ）をゆっくり加えた。無水硫酸マグネシウムを加えて過剰の水分を除去した。得られた溶液を濾過し、溶媒エバポレータでアセトン水溶液を蒸発させて白色固体を得た。固体をアセトンに溶かし、溶液を濾過して溶けない物質を除去した。アセトンを蒸発させて白色固体状態のパルミトイル  Ｄ，Ｌ−ポリ乳酸ナトリウム塩（収率９６％）を得た。
【００７７】
製造例１６：ポリ乳酸カリウム塩（ＰＬＡ−ＣＯＯＫ）の合成
上記製造例３で合成したＤ，Ｌ−ポリ乳酸（数平均分子量：１，５５０ダルトン）と炭酸水素カリウム水溶液を使用することを除いて上記製造例１２と同じ方法で行い、ポリ乳酸カリウム塩（収率９８％）を合成した。
【００７８】
製造例１７：ポリ乳酸ナトリウム塩（ＰＬＡ−ＣＯＯＮａ）の合成３
上記製造例４で合成したＤ，Ｌ−ポリ乳酸（数平均分子量：２，１００ダルトン）を使用することを除いて上記製造例１２と同じ方法で行い、ポリ乳酸ナトリウム塩（収率９５％）を合成した。
【００７９】
製造例１８：Ｄ，Ｌ−乳酸とグリコール酸の共重合体のナトリウム塩（ＰＬＧＡ−ＣＯＯＮａ）の合成１
上記製造例５で合成したＤ，Ｌ−乳酸とグリコール酸の共重合体（数平均分子量：９２０ダルトン）と炭酸ナトリウム水溶液を使用することを除いて上記製造例１２と同じ方法で行い、Ｄ，Ｌ−乳酸とグリコール酸の共重合体のナトリウム塩（収率９８％）を合成した。
【００８０】
製造例１９：Ｄ，Ｌ−乳酸とグリコール酸の共重合体のナトリウム塩（ＰＬＧＡ−ＣＯＯＮａ）の合成２
上記製造例６で合成したＤ，Ｌ−乳酸とグリコール酸の共重合体（数平均分子量：１，０４０ダルトン）を使用することを除いて上記製造例１２と同じ方法で行い、Ｄ，Ｌ−乳酸とグリコール酸の共重合体のナトリウム塩（収率９３％）を合成した。
【００８１】
製造例２０：Ｄ，Ｌ−乳酸とグリコール酸の共重合体のカリウム塩（ＰＬＧＡ−ＣＯＯＫ）の合成
上記製造例７で合成したＤ，Ｌ-乳酸とグリコール酸の共重合体（数平均分子量：１，１８０ダルトン）と炭酸カリウム水溶液を使用することを除いて上記製造例１２と同じ方法で行い、Ｄ，Ｌ−乳酸とグリコール酸の共重合体のカリウム塩（収率９２％）を合成した。
【００８２】
製造例２１：Ｄ，Ｌ−乳酸とグリコール酸の共重合体のナトリウム塩（ＰＬＧＡ−ＣＯＯＮａ）の合成３
上記製造例８で合成したＤ，Ｌ−乳酸とグリコール酸の共重合体（数平均分子量：１，６５０ダルトン）を使用することを除いて上記製造例１２と同じ方法で行い、Ｄ，Ｌ−乳酸とグリコール酸の共重合体のナトリウム塩（収率９８％）を合成した。
【００８３】
製造例２２：Ｄ，Ｌ−乳酸とマンデル酸の共重合体のナトリウム塩（ＰＬＭＡ−ＣＯＯＮａ）の合成
上記製造例９で合成したＤ，Ｌ−乳酸とマンデル酸の共重合体（数平均分子量：１，０９６ダルトン）を使用することを除いて上記製造例１２と同じ方法で行い、白色固体のＤ，Ｌ−乳酸とマンデル酸の共重合体ナトリウム塩（収率９６％）を得た。
【００８４】
上記製造例１２〜２２で合成したポリ乳酸誘導体のカルボン酸塩を下記表３に示す。
【００８５】
【表３】
2005505674.tif 000009
【００８６】
製造例２３〜２９：親水性Ａブロックと疎水性ＢブロックのＡ−Ｂ型ブロック共重合体の合成
製造例２３：モノメトキシポリエチレングリコール−ポリラクチド（ｍＰＥＧ−ＰＬＡ）ブロック共重合体の重合（Ａ−Ｂ型）
モノメトキシポリエチレングリコール（数平均分子量：２，０００ダルトン）５．０ｇを１００ｍＬの二口丸底フラスコに加えた後、減圧（１ｍｍＨｇ）下で３〜４時間１３０℃に加熱して水分を除去した。反応フラスコ内を乾燥させた窒素で充填し、注射器を利用して反応触媒であるオクチル酸スズ（Ｓｎ（Ｏｃｔ）2）をＤ，Ｌ−ラクチドの０．１重量％（１０．１３ｍｇ、０．０２５ｍｍｏｌ）とともに加えた。反応混合物を３０分間撹拌した後、１３０℃で1時間、１ｍｍＨｇまで減圧して触媒を溶解させた溶媒（トルエン）を除去した。精製されたラクチド（１０．１３ｇ）を加えた後、１３０℃で18時間加熱した。生成された高分子をメチレンクロライドに溶かした後、ジエチルエーテルに加えて高分子を沈澱させた。得られた高分子を真空オーブンで４８時間乾燥した。上記モノメトキシポリエチレングリコール−ポリラクチド（ｍＰＥＧ−ＰＬＡ）の数平均分子量は２，０００〜１，７６５ダルトンであった。また、1Ｈ−ＮＭＲを利用してＡ−Ｂ型であることを確認した。
【００８７】
製造例２４：モノメトキシポリエチレングリコール−ポリラクチド（ｍＰＥＧ−ＰＬＡ）ブロック共重合体の重合（Ａ−Ｂ型）
モノメトキシポリエチレングリコール（数平均分子量：２，０００ダルトン）５．０ｇを１００ｍＬの二口丸底フラスコに加えた後、減圧（１ｍｍＨｇ）下で３〜４時間１３０℃に加熱して水分を除去した。反応フラスコ内を乾燥させた窒素で充填し、注射器を利用して反応触媒であるオクチル酸スズ（Ｓｎ（Ｏｃｔ）2）をＤ，Ｌ−ラクチドの０．１重量％（１３．７５ｍｇ、３４ｍｍｏｌ）とともに加えた。反応混合物を３０分間撹拌した後、１３０℃で１時間減圧（１ｍｍＨｇ）して触媒を溶かした溶媒（トルエン）を除去した。精製されたラクチド（１３．７５ｇ）を加えた後、１３０℃で１８時間加熱した。生成された高分子をメチレンクロライドに溶かした後、ジエチルエーテルに加えて高分子を沈澱させた。得られた高分子を真空オーブンで４８時間乾燥した。上記モノメトキシポリエチレングリコール−ポリラクチド（ｍＰＥＧ−ＰＬＡ）の数平均分子量は２，０００〜５，０００ダルトンであり、また、1Ｈ−ＮＭＲを利用してＡ−Ｂ型であることを確認した。
【００８８】
製造例２５：モノメトキシポリエチレングリコール−ポリラクチド（ｍＰＥＧ−ＰＬＡ）ブロック共重合体の重合（Ａ−Ｂ型）
モノメトキシポリエチレングリコール（数平均分子量：２，０００ダルトン）５．０ｇを１００ｍＬの二口丸底フラスコに加えた後、減圧（１ｍｍＨｇ）下で３〜４時間１３０℃に加熱して水分を除去した。反応フラスコ内を乾燥させた窒素で充填し、注射器を利用して反応触媒であるオクチル酸スズ（Ｓｎ（Ｏｃｔ）2）をＤ，Ｌ−ラクチドの０．１重量％（２２．０ｍｇ、５５ｍｍｏｌ）とともに加えた。反応混合物を３０分間撹拌した後、１３０℃で１時間減圧（１ｍｍＨｇ）して触媒を溶かした溶媒（トルエン）を除去した。精製されたラクチド（２２ｇ）を加えた後、１３０℃で１８時間加熱した。生成された高分子をメチレンクロライドに溶かした後、ジエチルエーテルに加えて高分子を沈澱させた。得られた高分子を真空オーブンで４８時間乾燥した。上記モノメトキシポリエチレングリコール−ポリラクチド（ｍＰＥＧ−ＰＬＡ）の数平均分子量は２，０００〜８，０００ダルトンであった。また、1Ｈ−ＮＭＲを利用してＡ−Ｂ型であることを確認した。
【００８９】
製造例２６：モノメトキシポリエチレングリコール−ポリ（ラクチック−コ−グリコリド）（ｍＰＥＧ−ＰＬＧＡ）ブロック共重合体の重合（Ａ−Ｂ型）
ｍＰＥＧ−ＰＬＧＡを合成するため、上記製造例２３の方法によってモノメトキシポリエチレングリコール（数平均分子量：５，０００ダルトン）とラクチド及びグリコリドをオクチル酸スズ触媒と共に１２０℃で１２時間反応させて合成した。上記モノメトキシポリエチレングリコール−ポリ（ラクチック−コ−グリコリド）（ｍＰＥＧ−ＰＬＧＡ）の数平均分子量は５，０００〜４，０００ダルトンであった。また、1Ｈ−ＮＭＲを利用してＡ−Ｂ型であることを確認した。
【００９０】
製造例２７：モノメトキシポリエチレングリコール−ポリ（ラクチック−コ−パラジオキサン−２−オン）（ｍＰＥＧ−ＰＬＤＯ）ブロック共重合体の重合(Ａ−Ｂ型)
ｍＰＥＧ−ＰＬＤＯを合成するため、上記製造例２３の方法によってモノメトキシポリエチレングリコール（数平均分子量：１２，０００ダルトン）とラクチド及びパラジオキサン−２−オンをオクチル酸スズ触媒下で、１１０℃で１２時間反応させて合成した。上記モノメトキシポリエチレングリコール−ポリ（ラクチック−コ−パラジオキサン−２−オン）（ｍＰＥＧ−ＰＬＤＯ）の数平均分子量は１２，０００〜１０，０００ダルトンであった。また、1Ｈ−ＮＭＲを利用してＡ−Ｂ型であることを確認した。
【００９１】
製造例２８：モノメトキシポリエチレングリコール−ポリカプロラクトン（ｍＰＥＧ−ＰＣＬ）ブロック共重合体の重合（Ａ−Ｂ型）
ｍＰＥＧ−ＰＣＬを合成するため、上記製造例２３の方法によってモノメトキシポリエチレングリコール（数平均分子量１２，０００ダルトン）とカプロラクトンをオクチル酸スズ触媒下で、１３０℃で１２時間反応させて合成した。上記モノメトキシポリエチレングリコール−ポリカプロラクトン（ｍＰＥＧ−ＰＣＬ）の数平均分子量は１２，０００〜５，０００ダルトンであった。また、1Ｈ−ＮＭＲを利用してＡ−Ｂ型であることを確認した。
【００９２】
製造例２９：モノメトキシポリエチレングリコール−ポリラクチド−パルミテート（ｍＰＥＧ−ＰＬＡ−ｐａｌｍｉｔａｔｅ）ブロック共重合体の重合（Ａ−Ｂ型）
合成されたモノメトキシポリエチレングリコール−ポリラクチド（ｍＰＥＧ−ＰＬＡ）（数平均分子量：２，０００〜１７５０、２０ｇ）をフラスコに加えて、１２０℃油浴で真空条件下水分を完全に除去した。温度を５０℃に下げてアセトン５０ｍＬを添加して高分子を完全に溶かした。ここに、パルミトイルクロリド （パルミトイルクロリド ／ｍＰＥＧ−ＰＬＡ＝１．２／１モル比）を添加し、反応温度を５０℃にして窒素気流下で１０時間反応させた。反応物を過剰のヘキサンで洗浄して未反応物を除去し、得られた高分子を塩化メチレンに溶かした後、再びジエチルエーテルで沈殿させて濾過した。得られた高分子を真空オーブンで４８時間乾燥した。上記モノメトキシポリエチレングリコール−ポリラクチド−パルミテート（ｍＰＥＧ−ＰＬＡ− ｐａｌｍｉｔａｔｅ ）の数平均分子量は２，０００〜１，８００ダルトンであった。また、1Ｈ−ＮＭＲを利用してｍＰＥＧ−ＰＬＡ末端基の−ＯＨにパルミトイル基が結合されたことを確認した。
【００９３】
上記製造例２３〜２９で合成したブロック共重合体を下記表４に示した。
【００９４】
【表４】
2005505674.tif 000010
【００９５】
実施例１〜７：難水溶性薬物含有混合高分子ミセルの製造
実施例１：Ｄ，Ｌ−ＰＬＡ−ＣＯＯＮａ、ｍＰＥＧ−ＰＬＧＡブロック共重合体のパクリタキセル含有混合高分子ミセル組成物の製造
上記製造例で合成されたＤ，Ｌ−ＰＬＡ−ＣＯＯＮａ（数平均分子量：１，１４０ダルトン）１３０ｍｇ、両親媒性ブロック共重合体ｍＰＥＧ−ＰＬＧＡ（数平均分子量：５，０００〜４，０００ダルトン）１００ｍｇ及びパクリタキセル４０ｍｇをアセトン１ｍＬに溶かして透明溶液を調整した。アセトンを除去した後、パクリタキセル含有混合高分子組成物を製造した。上記混合高分子組成物に蒸留水２ｍＬを加えて、４０℃で２０分間撹拌してパクリタキセル含有混合高分子ミセル水溶液を製造した。 膜孔径が２００ｎｍのフィルタで濾過して溶けないパクリタキセルを除去した。パクリタキセル含量及び溶解度はＨＰＬＣで定量し、粒径はＤＬＳ（Dynamic Light Scattering）法で測定した。
【００９６】
Ｄ，Ｌ−ＰＬＡ−ＣＯＯＮａ／ｍＰＥＧ−ＰＬＧＡ組成比：５６／４４
パクリタキセル含量：１４．８重量％
水溶液に対するパクリタキセル溶解度：４０ｍｇ／ｍＬ
粒径：２４ｎｍ
実施例２：Ｄ，Ｌ−ＰＬＡ−ＣＯＯＮａ、ｍＰＥＧ−ＰＬＡブロック共重合体のパクリタキセル含有混合高分子ミセル組成物の製造
上記製造例で合成されたＤ，Ｌ−ＰＬＡ−ＣＯＯＮａ（数平均分子量：１，１４０ダルトン）１８０ｍｇ、両親媒性ブロック共重合体ｍＰＥＧ−ＰＬＡ（数平均分子量：２，０００−１，７６５ダルトン）１００ｍｇ及びパクリタキセル２０ｍｇをアセトン１ｍＬに溶かして透明溶液を調整した。アセトンを除去して、パクリタキセル含有混合高分子組成物を製造した。上記パクリタキセル含有高分子組成物に蒸留水２ｍＬを加えて、４０℃で３０分間かき混ぜてパクリタキセル含有混合高分子ミセル水溶液を製造し、膜孔径が２００ｎｍのフィルタで濾過して溶けないパクリタキセルを除去した。
【００９７】
Ｄ，Ｌ−ＰＬＡ−ＣＯＯＮａ／ｍＰＥＧ−ＰＬＡ組成比：６４／３６
パクリタキセル含量：６．７重量％
水溶液に対するパクリタキセル溶解度：１０ｍｇ／ｍＬ
粒径：１６ｎｍ
実施例３：Ｄ，Ｌ−ＰＬＧＡ−ＣＯＯＮａ、ｍＰＥＧ−ＰＬＡブロック共重合体のシクロスポリンＡ含有混合高分子ミセル組成物の製造
上記製造例で合成されたＤ，Ｌ−ＰＬＧＡ−ＣＯＯＮａ（数平均分子量：１，６５０ダルトン）１５０ｍｇ、両親媒性ブロック共重合体ｍＰＥＧ−ＰＬＡ（数平均分子量：２，０００〜１，７６５ダルトン）５０ｍｇ、及びシクロスポリンＡ２０ｍｇを使用したことを除いて実施例２と同様にしてシクロスポリンＡ含有混合高分子ミセル水溶液を製造し、 膜孔径が２００ｎｍのフィルタで濾過して溶けないシクロスポリンＡを除去した。
【００９８】
Ｄ，Ｌ−ＰＬＧＡ−ＣＯＯＮａ／ｍＰＥＧ−ＰＬＡ組成比：７５／２５
シクロスポリンＡ含量：９．１重量％
粒径：２０ｎｍ
実施例４：Ｄ，Ｌ−ＰＬＡ−ＣＯＯＮａ、ｍＰＥＧ−ＰＬＡブロック共重合体のシクロスポリンＡ含有混合高分子ミセル組成物の製造
上記製造例で合成されたＤ，Ｌ−ＰＬＡ−ＣＯＯＮａ（数平均分子量：５４０ダルトン）１００ｍｇ、両親媒性ブロック共重合体ｍＰＥＧ−ＰＬＡ（数平均分子量：２，０００〜１，７６５ダルトン）１００ｍｇ、及びシクロスポリンＡ２５ｍｇを使用したことを除いて実施例２と同様にして、シクロスポリンＡ含有混合高分子ミセル水溶液を製造した。
【００９９】
Ｄ，Ｌ−ＰＬＡ−ＣＯＯＮａ／ｍＰＥＧ−ＰＬＡ組成比：５０／５０
シクロスポリンＡ含量：１１．１重量％
粒径：２２ｎｍ
実施例５：Ｄ，Ｌ−ＰＬＧＡ−ＣＯＯＮａ、ｍＰＥＧ−ＰＬＡブロック共重合体のシクロスポリンＡ含有混合高分子ミセル組成物の製造
上記製造例で合成されたＤ，Ｌ−ＰＬＧＡ−ＣＯＯＮａ（数平均分子量：１，０４０ダルトン）１００ｍｇ、両親媒性ブロック共重合体ｍＰＥＧ−ＰＬＡ（数平均分子量：２，０００〜１，７６５ダルトン）１００ｍｇ、及びシクロスポリンＡ２５ｍｇを使用したことを除いて実施例２と同様にして、シクロスポリンＡ含有混合高分子ミセル水溶液を製造した。
【０１００】
Ｄ，Ｌ−ＰＬＧＡ−ＣＯＯＮａ／ｍＰＥＧ−ＰＬＡ組成比：５０／５０
シクロスポリンＡ含量：１１．１重量％
粒径：２４ｎｍ
実施例６：Ｄ，Ｌ−ＰＬＡ−ＣＯＯＮａ、ｍＰＥＧ−ＰＬＡブロック共重合体のパクリタキセル含有混合高分子ミセル組成物の製造
上記製造例で合成されたＤ，Ｌ−ＰＬＡ−ＣＯＯＮａ（数平均分子量：１，１４０ダルトン）１００ｍｇ、両親媒性ブロック共重合体ｍＰＥＧ−ＰＬＡ（数平均分子量：２，０００〜５，０００ダルトン）９０ｍｇ、及びパクリタキセル１０ｍｇを使用したことを除いて実施例２と同様にして、パクリタキセル含有混合高分子ミセル水溶液を製造した。
【０１０１】
Ｄ，Ｌ−ＰＬＡ−ＣＯＯＮａ／ｍＰＥＧ−ＰＬＡ組成比：５４／４６
パクリタキセル含量：５．０重量％
水溶液に対するパクリタキセル溶解度：１０ｍｇ／ｍＬ
粒径：５６ｎｍ
実施例７：Ｄ，Ｌ−ＰＬＡ−ＣＯＯＮａ、ｍＰＥＧ−ＰＬＡブロック共重合体のパクリタキセル含有混合高分子ミセル組成物の製造
上記製造例で合成されたＤ，Ｌ−ＰＬＡ−ＣＯＯＮａ（数平均分子量：１，１４０ダルトン）１５０ｍｇ、両親媒性ブロック共重合体ｍＰＥＧ−ＰＬＡ（数平均分子量：２，０００〜８，０００ダルトン）９０ｍｇ、及びパクリタキセル１０ｍｇを使用したことを除いて実施例２と同様にして、パクリタキセル含有混合高分子ミセル水溶液を製造した。
【０１０２】
Ｄ，Ｌ−ＰＬＡ−ＣＯＯＮａ／ｍＰＥＧ−ＰＬＡ組成比：６３／３７
パクリタキセル含量：４．０重量％
水溶液に対するパクリタキセルの溶解度：１０ｍｇ／ｍＬ
粒径:５６ｎｍ
比較例１：Ｄ，Ｌ−ＰＬＡ−ＣＯＯＮａのパクリタキセル含有高分子ミセルの製造
上記製造例で合成したＤ，Ｌ−ＰＬＡ−ＣＯＯＮａ（数平均分子量：１，１４０ダルトン）８０ｍｇとパクリタキセル２０ｍｇをアセトン１ｍＬに溶かした。真空エバポレータでアセトンを除去した後、蒸留水を加えてパクリタキセル含有Ｄ，Ｌ−ＰＬＡ−ＣＯＯＮａ高分子ミセルを製造した。膜孔径が２００ｎｍのフィルタで濾過して溶けないパクリタキセルを除去した。パクリタキセル含量、溶解度及び粒径は下記通りである。
【０１０３】
パクリタキセル含量：２０重量％
水溶液に対するパクリタキセル溶解度：２０ｍｇ／ｍＬ
粒径：１８ｎｍ
比較例２：パクリタキセル含有ｍＰＥＧ−ＰＬＧＡ高分子ミセルの製造
上記製造例で合成したｍＰＥＧ−ＰＬＧＡ（数平均分子量：５，０００〜４，０００）８０ｍｇとパクリタキセル２０ｍｇをアセトン１ｍＬに溶かした。真空エバポレータでアセトンを除去した後、蒸留水を加えてパクリタキセル含有ｍＰＥＧ−ＰＬＧＡ高分子ミセルを製造した。
【０１０４】
パクリタキセル含量：５重量％
水溶液に対するパクリタキセル溶解度：５ｍｇ／ｍＬ
粒径：２８ｎｍ
実験例１：安定性試験
上記実施例１のパクリタキセル含有混合高分子ミセル組成物と、比較例１のＤ，Ｌ−ＰＬＡ−ＣＯＯＮａ高分子ミセル組成物と比較例２のｍＰＥＧ−ＰＬＧＡ高分子ミセル組成物の薬物封入率及び３７℃水溶液での安定性を評価した。高分子ミセルによる薬物の封入率は一定過量の薬物を添加した高分子ミセルを製造した後、 膜孔径が２００ｎｍのフィルタで濾過し、濾液中の薬物濃度をＨＰＬＣで測定して全体高分子ミセル組成物全重量に対する薬物の重量％について測定された濃度を差し引いて求めた。その結果を下記表５に示した。
【０１０５】
【表５】
2005505674.tif 000011
【０１０６】
図１〜３は上記実施例１及び比較例１〜２の組成物によって高分子ミセルの模型図を示したものである。
【０１０７】
上記表５で示されるように、パクリタキセル含量は混合高分子ミセル組成物とＤ，Ｌ−ＰＬＡ−ＣＯＯＮａ単独高分子ミセル組成物では、それぞれ１４．８重量％、２０重量％が封入されたが、ｍＰＥＧ−ＰＬＧＡ高分子ミセルでは５重量％のみ封入された。ｍＰＥＧ−ＰＬＧＡ高分子ミセルの場合、他の場合と比較して約１／３程度に封入率が低下されていることを示し、本発明の封入率がＤ，Ｌ−ＰＬＡ−ＣＯＯＮａの場合と類似していることを示した。
【０１０８】
また、上記高分子組成物をｐＨ７のリン酸緩衝溶液にパクリタキセルの濃度が１ｍｇ／ｍＬになるように希釈した。その後、３７℃で培養しながらパクリタキセルの濃度を時間間隔で測定した。その結果は下記表６に示した。
【０１０９】
【表６】
2005505674.tif 000012
【０１１０】
上記表６で示されるように、実施例１の混合高分子ミセル組成物では２４時間まで全くパクリタキセルが放出しなかった。反面、比較例１のＤ，Ｌ−ＰＬＡ−ＣＯＯＮａ単独高分子ミセル組成物ではパクリタキセルが１時間以後から急激に放出された。また、比較例２のｍＰＥＧ−ＰＬＧＡ単独高分子ミセルでは６時間後から放出され始めて、２４時間後には約４０％の薬物のみが残存していた。上記結果から本発明の混合高分子組成物は比較例２のｍＰＥＧ−ＰＬＧＡ高分子ミセル組成物との比較に値する安定性を有していることが分かった。
【０１１１】
実験例２：高分子の組成比が難水溶性薬物含有混合高分子ミセルの安定性に及ぼす影響
評価組成物の全重量に対して９．１重量％のパクリタキセルを含有する組成物を実施例１の方法に従って製造した。Ｄ，Ｌ−ＰＬＡ−ＣＯＯＮａ（数平均分子量：１，１４０ダルトン）と両親媒性ブロック共重合体ｍＰＥＧ−ＰＬＡ（数平均分子量：２，０００〜１，７６５ダルトン）の組成比を次のように変化させた：０／１００、１０／９０、２０／８０、４０／６０、５０／５０、６０／４０、８０／２０、９０／１０及び１００／０。組成物をｐＨ７のリン酸緩衝溶液にパクリタキセルの濃度が１ｍｇ／ｍＬになるように希釈した。２５℃で培養しながらパクリタキセルの濃度を時間間隔で測定して安定性を比較した。その結果は表７に示した。
【０１１２】
【表７】
2005505674.tif 000013
【０１１３】
上記表７で示されるように、ポリ乳酸誘導体または両親媒性ブロック共重合体を含む単一高分子ミセルの場合、１２時間後から水溶液内のパクリタキセルの濃度が減少したが、本発明の混合高分子ミセルの場合、２４時間後までもパクリタキセルの濃度の変化がなかった。上記結果から混合高分子ミセルが単一高分子ミセルに比べてより安定性に優れていることが分かる。
【０１１４】
実施例８〜１３：二価または三価金属イオンで固定させた難水溶性薬物含有高分子ミセルまたはナノ粒子の製造
実施例８：Ｄ，Ｌ−ＰＬＡ−ＣＯＯＮａ、ｍＰＥＧ−ＰＬＡブロック共重合体のＣａ2+イオンで固定されたパクリタキセル含有ミセルの製造
ステップ１：Ｄ，Ｌ−ＰＬＡ−ＣＯＯＮａ、ｍＰＥＧ−ＰＬＡブロック共重合体のパクリタキセル含有高分子ミセルの製造
上記製造例１３のＤ，Ｌ−ＰＬＡ−ＣＯＯＮａ（数平均分子量：１，１４０）１３０ｍｇ（１１４ｍｍｏｌ）、パクリタキセル３０ｍｇ及び上記製造例２３の両親媒性ブロック共重合体ｍＰＥＧ−ＰＬＡ（数平均分子量：２，０００〜１，７６５ダルトン）１００ｍｇをアセトン２ｍＬに完全に溶かして、透明溶液を調整した。上記アセトンを除去した後、パクリタキセル含有高分子組成物を製造した。上記パクリタキセル含有高分子組成物に蒸留水２．5ｍＬを加えて、４０℃で３０分間かき混ぜてパクリタキセル含有高分子ミセル水溶液を製造した。
【０１１５】
ステップ２：二価金属イオンで固定するステップ
０．２Ｍ無水塩化カルシウム水溶液０．２９ｍＬ（５８ｍｍｏｌ）を上記ステップ１で製造した高分子ミセル水溶液に加えた後、室温で２０分間撹拌した。膜孔径が２００ｎｍのフィルタを利用して濾過した後、凍結乾燥した。上記実施例でパクリタキセル含量及び溶解度はＨＰＬＣで定量し、粒径はＤＬＳ法で測定した。
【０１１６】
Ｄ，Ｌ−ＰＬＡ−ＣＯＯＮａ／ｍＰＥＧ−ＰＬＡ組成比（重量比）：５６．５／４３．５
パクリタキセル含量:１１．５重量％
水溶液に対するパクリタキセル溶解度：１０．７ｍｇ／ｍＬ
粒径：１８ｎｍ
実施例９：Ｄ，Ｌ−ＰＬＡ−ＣＯＯＮａ、ｍＰＥＧ−ＰＬＡブロック共重合体のＭｇ2+イオンで固定されたパクリタキセル含有高分子ミセルの製造
０．２Ｍ無水塩化マグネシウム水溶液０．２９ｍＬ（５８ｍｍｏｌ）を上記実施例８のステップ１で製造した高分子ミセル水溶液に加えた後、室温で２０分間撹拌した。膜孔径が２００ｎｍのフィルタを利用して濾過した後、凍結乾燥した。
【０１１７】
Ｄ，Ｌ−ＰＬＡ−ＣＯＯＮａ／ｍＰＥＧ−ＰＬＡ組成比（重量比）：５６．５／４３．５
パクリタキセル含量：１１．５重量％
水溶液に対するパクリタキセル溶解度：１０．７ｍｇ／ｍＬ
粒径：１８ｎｍ
実施例１０：Ｄ，Ｌ−ＰＬＡ−ＣＯＯＮａ、ｍＰＥＧ−ＰＬＡブロック共重合体のＺｎ2+イオンで固定されたパクリタキセル含有高分子ミセルの製造
０．２Ｍ無水塩化亜鉛水溶液０．２９ｍＬ（５８ｍｍｏｌ）を上記実施例８のステップ１で製造した高分子ミセル水溶液に加えた後、室温で２０分間撹拌した。膜孔径が２００ｎｍのフィルタを利用して濾過した後、凍結乾燥した。
【０１１８】
Ｄ，Ｌ−ＰＬＡ−ＣＯＯＮａ／ｍＰＥＧ−ＰＬＡ組成比（重量比）：５６．５／４３．５
パクリタキセル含量：１１．５重量％
水溶液に対するパクリタキセル溶解度：１０．７ｍｇ／ｍＬ
粒径:１８ｎｍ
実施例１１：Ｄ，Ｌ−ＰＬＭＡ−ＣＯＯＮａ、ｍＰＥＧ−ＰＬＡ−パルミテートブロック共重合体のＣａ2+イオンで固定されたパクリタキセル含有高分子ミセルの製造
上記製造例２２のＤ，Ｌ−ＰＬＭＡ−ＣＯＯＮａ（数平均分子量：１，０９６）１３０ｍｇ（１１９ｍｍｏｌ）、パクリタキセル３０ｍｇ及び上記製造例２９のｍＰＥＧ−ＰＬＡ−パルミテート（数平均分子量：２０００〜１８００ダルトン）１００ｍｇを用い、上記アセトンの代わりにエタノールを使用することを除いて上記実施例８と同様にして、Ｃａ2+イオンで固定されたパクリタキセル含有高分子ミセル組成物を製造した。
【０１１９】
Ｄ，Ｌ−ＰＬＭＡ−ＣＯＯＮａ／ｍＰＥＧ−ＰＬＡ−パルミテート組成比（重量比）：５６．５／４３．５
パクリタキセル含量：１１．５重量％
水溶液に対するパクリタキセル溶解度：１０．７ｍｇ／ｍＬ
粒径：１８ｎｍ
実施例１２：Ｄ，Ｌ−ＰＬＡ−ＣＯＯＮａ、ｍＰＥＧ−ＰＬＡブロック共重合体のＣａ2+イオンで固定されたパクリタキセル含有高分子ミセルの製造
上記製造例１３のＤ，Ｌ−ＰＬＡ−ＣＯＯＮａ（数平均分子量：１，１４０）１００ｍｇ（８８ｍｍｏｌ）、パクリタキセル１０ｍｇ及び上記製造例２４のｍＰＥＧ−ＰＬＡ（分子量：２，０００〜５，０００ダルトン）９０ｍｇを用い、上記アセトンの代わりにエタノールを使用することを除いて上記実施例８と同様にして、Ｃａ2+イオンで固定されたパクリタキセル含有高分子ミセル組成物を製造した。
【０１２０】
Ｄ，Ｌ−ＰＬＡ−ＣＯＯＮａ／ｍＰＥＧ−ＰＬＡ組成比（重量比）：５４／４６
パクリタキセル含量：５．０重量％
水溶液に対するパクリタキセル溶解度：１０．０ｍｇ／ｍＬ
粒径：５８ｎｍ
実施例１３：Ｄ，Ｌ−ＰＬＡ−ＣＯＯＮａ、ｍＰＥＧ−ＰＬＡブロック共重合体のＣａ2+イオンで固定されたパクリタキセル含有高分子ミセルの製造
上記製造例１３のＤ，Ｌ−ＰＬＡ−ＣＯＯＮａ（数平均分子量：１，１４０）１５０ｍｇ（１３２ｍｍｏｌ）、パクリタキセル１０ｍｇ及び上記製造例２５のｍＰＥＧ−ＰＬＡ（数平均分子量：２，０００〜８，０００ダルトン）９０ｍｇを利用して上記アセトンの代わりにエタノールを使用することを除いて上記実施例８と同様にして、Ｃａ2+イオンで固定されたパクリタキセル含有高分子ミセル組成物を製造した。
【０１２１】
Ｄ，Ｌ−ＰＬＡ−ＣＯＯＮａ／ｍＰＥＧ−ＰＬA組成比（重量比）：６３／３７
パクリタキセル含量：４．０重量％
水溶液に対するパクリタキセル溶解度：１０．０ｍｇ／ｍＬ
粒径：５０ｎｍ
実験例３：金属イオンの当量による高分子ミセルまたはナノ粒子組成物の安定性実験
金属イオンの当量による高分子ミセルまたはナノ粒子組成物の安定性を実験するために下記のように高分子ミセル組成物を製造した。
【０１２２】
ステップ１：Ｄ，Ｌ−ＰＬＡ−ＣＯＯＮａ、ｍＰＥＧ−ＰＬＡブロック共重合体のパクリタキセル含有混合高分子ミセルの製造
Ｄ，Ｌ−ＰＬＡ−ＣＯＯＮａ（数平均分子量：１，１４０）１７０ｍｇ（１４９ｍｍｏｌ）、パクリタキセル３０ｍｇ及び両親媒性ブロック共重合体ｍＰＥＧ−ＰＬＡ（数平均分子量：２，０００〜１，７６５ダルトン）５０ｍｇをアセトン２ｍＬに溶かして透明溶液を製造した。アセトンを除去した後、パクリタキセル含有高分子ミセル組成物を製造した。上記高分子ミセル組成物に蒸留水３ｍＬを加えて、４０℃で３０分間撹拌してパクリタキセル含有高分子ミセル水溶液を製造した。
【０１２３】
ステップ２:二価金属イオンでの固定
上記ステップ１で製造したパクリタキセル含有高分子ミセル水溶液をそれぞれ１ｍＬずつ３等分した。０．２Ｍ無水塩化カルシウム水溶液をそれぞれ０．０６２５、０．１２５、０．２５ｍＬ（１２．５、２５及び５０ｍｍｏｌ）を加えた。混合物を室温で２０分間撹拌した。 膜孔径が２００ｎｍのフィルタを利用して濾過した後、ｐＨ７．４のリン酸緩衝溶液を添加してパクリタキセルの濃度が１ｍｇ／ｍＬになるように希釈した。３７℃で培養しながらパクリタキセルの濃度変化をＨＰＬＣで測定した。その結果は表８に示した。
【０１２４】
【表８】
2005505674.tif 000014
【０１２５】
上記表８で示されるように、 Ｃａ2+イオンを添加しない場合、初期薬物濃度に比べて２４時間後、薬物の濃度が８０％減少して２４時間後の薬物濃度が０．２ｍｇ／ｍＬであった。 Ｃａ2+イオンを０．２５当量添加した場合、２４時間後、０．７ｍｇ／ｍＬであり、初期濃度に比べて３０％程度減少しており、 Ｃａ2+イオンを添加しない場合より薬物濃度が向上していることが分かる。また、０．５当量以上添加した場合、２４時間後の薬物濃度に変化がないことが分かった。上述したように、 Ｃａ2+イオン処理しない組成物に比べて Ｃａ2+イオン処理した組成物がより安定しているが分かり、 Ｃａ2+イオンを０．５当量以上添加した場合、安定性が顕著に向上したことが分かった。
【０１２６】
実験例４：Ｄ，Ｌ−ポリ乳酸ナトリウム塩（Ｄ，Ｌ−ＰＬＡ−ＣＯＯＮａ）の分子量による高分子ミセルの安定性実験
Ｄ，Ｌ−ポリ乳酸ナトリウム塩（Ｄ，Ｌ−ＰＬＡ−ＣＯＯＮａ）の分子量によるナノ粒子組成物の安定性を実験するために下記のように高分子ミセル組成物を製造した。
【０１２７】
パクリタキセル、ｍＰＥＧ−ＰＬＡ（数平均分子量：２，０００〜１，７７６）及びＤ，Ｌ−ＰＬＡ−ＣＯＯＮａ（数平均分子量が６４６、１，１４５，１，５００または２，３００）を当量比１：３：３で混合した後、無水エタノール５ｍＬに溶かして透明溶液を製造した。真空エバポレータを利用してエタノールを除去してパクリタキセル−含有高分子組成物を製造した。蒸留水１２ｍＬを加えた後、６０℃で１０分間撹拌してパクリタキセル含有高分子ミセル水溶液を製造した。上記高分子ミセル水溶液にＤ，Ｌ−ＰＬＡ−ＣＯＯＮａと同じ当量の塩化カルシウム水溶液（濃度１００ｍｇ／ｍＬ）を加えて、室温で２０分間撹拌した。膜孔径が２００ｎｍのフィルタを利用して濾過した後、ｐＨ７．４のリン酸緩衝溶液を添加してパクリタキセルの濃度が１ｍｇ／ｍＬになるように希釈した。３７℃で放置しながら時間経過によるパクリタキセルの濃度をＨＰＬＣを利用して測定した。その結果は表９に示した。
【０１２８】
【表９】
2005505674.tif 000015
【０１２９】
上記表９で示されるように、Ｄ，Ｌ−ＰＬＡ−ＣＯＯＮａの分子量が６４６、１，１４５、１，５００及び２，３００に増加するほど１４日後の薬物の濃度はそれぞれ０．１５、０．２３、０．３６及び０．６２ｍｇ／ｍＬに増加した。上記結果から、Ｄ，Ｌ−ＰＬＡ−ＣＯＯＮａの分子量が増加するほど薬物沈殿が減少することから、高分子ミセル組成物が相対的に安定となることが分かった。
【０１３０】
実験例５：Ｄ，Ｌ−ポリ乳酸ナトリウム塩（Ｄ，Ｌ−ＰＬＡ−ＣＯＯＮａ）の当量による高分子ミセルの安定性実験
Ｄ，Ｌ−ポリ乳酸ナトリウム塩（Ｄ，Ｌ−ＰＬＡ−ＣＯＯＮａ）の当量によるナノ粒子組成物の安定性を実験するために、下記のように高分子ミセル組成物を製造した。
【０１３１】
パクリタキセル、ｍＰＥＧ−ＰＬＡ（数平均分子量：２，０００〜１，７７６）、Ｄ，Ｌ−ＰＬＡ−ＣＯＯＮａ（数平均分子量：６４６、１，１４５）を当量比価１：２：ｘ（ｘは２、４、６、８、１０または１２）の混合物を無水エタノール５ｍＬに溶かして透明溶液を製造した。真空エバポレータを利用してエタノールを除去してパクリタキセル−含有高分子組成物を製造した。蒸留水１２ｍＬを加えた後、６０℃で１０分間撹拌してパクリタキセル含有高分子ミセル水溶液を製造した。上記高分子ミセル水溶液に１００ｍｇ／ｍＬの塩化カルシウム水溶液をＤ，Ｌ−ＰＬＡ−ＣＯＯＮａと同じ当量で加えた後、室温で２０分間撹拌した。膜孔径が２００ｎｍのフィルタを利用して濾過し、ｐＨ７．４のリン酸緩衝溶液を添加してパクリタキセルの濃度が１ｍｇ／ｍＬになるように希釈した。混合物を３７℃で放置しながら時間によるパクリタキセルの濃度を測定した。上記実験例に対する結果は表１０に示した。
【０１３２】
【表１０】
2005505674.tif 000016
【０１３３】
上記表１０で示されるように、Ｄ，Ｌ−ＰＬＡ−ＣＯＯＮａ当量の増加につれて高分子ミセルの安定性が増加しており、当量比が６／２以上では安定性が顕著に向上した。特に、当量比が８／２の場合、１４日後の薬物濃度が０．８０ｍｇ／ｍＬで最大の薬物濃度を示している。
【０１３４】
実験例６：Ｃａ2+イオンで固定されたパクリタキセル含有高分子ミセルの血中滞留性
Ｃａ2+イオンで固定されたパクリタキセル含有高分子ミセルの血中滞留性を実験するために下記のように高分子ミセル組成物を製造した。
【０１３５】
（組成物１）パクリタキセル、ブロック共重合体、ポリ乳酸及び金属イオンを含有する高分子ミセル
パクリタキセル、ｍＰＥＧ−ＰＬＡ（数平均分子量：２，０００〜１，７７６）、Ｄ，Ｌ−ＰＬＡ−ＣＯＯＮａ（数平均分子量：１，１４５）を当量比１：５：２０で混合した後、無水エタノール５ｍＬに溶かして透明溶液を調整した。真空エバポレータを利用してエタノールを除去してパクリタキセル−含有高分子組成物を製造した。蒸留水４ｍＬを加えて、６０℃で１０分間撹拌してパクリタキセル含有高分子ミセル水溶液を製造した。上記高分子ミセル水溶液に１００ｍｇ／ｍＬの無水塩化カルシウム水溶液をＤ，Ｌ−ＰＬＡ−ＣＯＯＮａと同じ当量で加えて、室温で２０分間撹拌した。反応物を膜孔径が２００ｎｍのフィルタを利用して濾過した。
【０１３６】
（組成物２）パクリタキセル、ブロック共重合体及びポリ乳酸を含有する混合高分子ミセル
パクリタキセル、ｍＰＥＧ−ＰＬＡ（数平均分子量：２，０００〜１，７７６）及びＤ，Ｌ−ＰＬＡ−ＣＯＯＮａ（数平均分子量：１，１４５）を当量比１：５：２０で混合した後、無水エタノール５ｍＬに溶かして透明溶液を製造した。真空エバポレータを利用してエタノールを除去してパクリタキセル−含有高分子組成物を製造した。蒸留水４ｍＬを加えて、６０℃で１０分間撹拌してパクリタキセル含有高分子ミセル水溶液を製造した。反応物を膜孔径が２００ｎｍのフィルタを利用して濾過した。
【０１３７】
（組成物３）パクリタキセル及びブロック共重合体を含有する高分子ミセル
パクリタキセル、ｍＰＥＧ−ＰＬＡ（数平均分子量：２，０００〜１，７７６）を当量比１：５で混合した後、無水エタノール５ｍＬに溶かして透明溶液を製造した。真空エバポレータを利用してエタノールを除去してパクリタキセル−含有高分子組成物を製造した。蒸留水５ｍＬを加えて、６０℃で１０分間撹拌してパクリタキセル含有高分子ミセル水溶液を製造した。反応物を膜孔径が２００ｎｍのフィルタを利用して濾過した。
【０１３８】
【表１１】
2005505674.tif 000017
【０１３９】
動物実験のために、２３０〜２５０ｇの雄性ＳＤラットの大腿動脈と大腿静脈にカニューレ挿入した。組成物１、組成物２及び組成物３をパクリタキセル１０ｍｇ／ｋｇの量で大腿静脈内に１５秒間注入した。注入後、大腿動脈から１、１５、３０、４５分、及び１、１．５、２、３、４、５、６、８時間に全採血０．３ｍＬを採って遠心分離した後、上澄の透明血漿を得た。
【０１４０】
また、血漿中の薬物濃度分析のために、血漿０．１ｍＬをカバー付きガラス管に入れて、そこに内部標準物質を含有するアセトニトリル溶液０．１ｍLを加えた。上記溶液に１０ｍＬのエチルアセテートを加えて３０秒間激しく撹拌した後、２，５００ｒｐｍで１０分間遠心分離した。エチルアセテート層を全部採って試験管に移して窒素気流下に４０℃で有機溶媒を完全に蒸発させた。４０％（ｖ／ｖ）アセトニトリル水溶液０．１ｍＬを加えて３０秒間激しく撹拌した後、ＨＰＬＣに注入した。ＨＰＣＬ条件は次の通りである。
【０１４１】
注入容量  ０．０７５ｍＬ
流速  １．０ｍＬ／ｍｉｎ
波長  ２２７ｎｍ
移動相：５分間２４％アセトニトリル水溶液に流し、１６分間アセトニトリル濃度を５８％まで上げ、再び２分間アセトニトリル濃度を７０%まで高め、また、４分間３４％まで下げて ５分間維持した。
【０１４２】
カラム＝４．６×５０ｎｍ（C18，Vydac, 米国)
血漿中の薬物濃度分析結果を下記表１２及び図６に示した。
【０１４３】
【表１２】
2005505674.tif 000018
【０１４４】
表１２及び図６で示されるように、ｍＰＥＧ−ＰＬＡブロック共重合体のみを使用した組成物３に比べて、Ｄ，Ｌ−ＰＬＡ−ＣＯＯＮａを加えた組成物２がより長く血中に滞留しており、本発明のＣａ2+イオンで処理した組成物１が組成物２より一層長く血中に滞留した。従って、本発明の薬物含有高分子ミセル組成物によって形成された難水溶性薬物含有高分子ミセルが血液内薬物の濃度を長く保持でき、特に、金属イオンで固定された高分子ミセル組成物が血液内薬物の濃度をさらに長く保持することができる。
【０１４５】
実験例７：Ｃａ2+イオンで固定されたパクリタキセル含有高分子ミセルの血中滞留時間
Ｃａ2+イオンで固定されたパクリタキセル含有高分子ミセルと他の担体からなる製剤間の血中滞留時間を比較実験するために下記のように製剤の組成物を製造した。
【０１４６】
（組成物４）パクリタキセル、ブロック共重合体、ポリ乳酸及び金属イオンを含有する高分子ミセル
パクリタキセル、ｍＰＥＧ−ＰＬＡ（数平均分子量：２，０００〜１，７７６）、Ｄ，Ｌ−ＰＬＭＡ−ＣＯＯＮａ（数平均分子量：１，１９８）を重量比４９．５：４９．５：１で混合した後、無水エタノール５ｍＬに溶かして透明溶液を製造した。真空エバポレータを利用してエタノールを除去してパクリタキセル-含有高分子組成物を製造した。蒸留水４ｍＬ加えて、６０℃で１０分間撹拌してパクリタキセル含有高分子ミセル水溶液を製造した。上記高分子ミセル水溶液に１００ｍｇ/ｍＬの塩化カルシウム水溶液をＤ，Ｌ-ＰＬＭＡ-ＣＯＯＮａと同じ当量で加えて、室温で２０分間撹拌した。反応物を膜孔径が２００ｎｍのフィルタを利用して濾過した。
【０１４７】
（組成物５）パクリタキセル、クレモフォールＥＬ及び無水エタノールを含有する組成物
クレモフォールＥＬ及び無水エタノールを体積比５０：５０で混合した溶液５ｍＬにパクリタキセル３０ｍｇを溶かして透明溶液を製造した。溶液を膜孔径が２００ｎｍのフィルタを利用して濾過した。
【０１４８】
（組成物６）パクリタキセル、ポリソルベート８０（Ｔｗｅｅｎ８０）及び無水エタノールを含有する組成物
ポリソルベート８０及び無水エタノールを体積比５０：５０で混合した溶液５ｍＬにパクリタキセル３０ｍｇを溶かして透明溶液を製造した。溶液を膜孔径が２００ｎｍのフィルタを利用して濾過した。
【０１４９】
上記組成及び薬物含量を下記表１３に要約した。
【０１５０】
【表１３】
2005505674.tif 000019
【０１５１】
動物実験のために、２３０〜２５０ｇの雄性ＳＤラットの大腿動脈と大腿静脈にカニューレ挿入し、組成物４、組成物５及び組成物６を５ｍｇ／ｋｇの量で大腿静脈内に１５秒間注入した。注入後、大腿動脈から１、１５、３０分及び１、１．５、２、３、４、６時間に全採血０．３ｍＬを採って遠心分離した後、上澄の透明血漿を得た。
【０１５２】
また、血漿中の薬物濃度分析は実験例６のような方法で分析し、血漿中の薬物濃度分析結果を下記表１４及び図７に示した。
【０１５３】
【表１４】
2005505674.tif 000020
【０１５４】
表１４及び図７で示されるように、他の界面活性剤を用いた注射剤（組成物５及び組成物６）に比べて、Ｃａ2+イオンで固定された高分子ミセル（組成物４）がより長く血中に滞留した。本発明のＣａ2+イオンで処理した高分子ミセル（組成物４）が市販製剤であるタクソール（商標）（組成物５）より一層長く血中に滞留することから、本発明は生分解性及び生体適合性高分子を利用して血中滞留性をタクソール（商標）製剤以上に保持させることができることが分かる。
【０１５５】
実験例８：Ｃａ2+イオンで固定されたパクリタキセル含有高分子ミセルの抗腫瘍活性
健康な雌性無胸腺ヌードマウス（nu/nu)（２０ｇ、８週齢、ｎ＝６）の横腹皮下に７×１０6個のヒト癌細胞（ＰＰＣ１，ＨＴ２９）を含有する細胞懸濁液０．１ｍＬを投与した。一定サイズの固形癌の塊りになった後、３回異種移植して３〜４ｍｍの異種移植片を作った。健康な雌性無胸腺ヌードマウス（２０ｇ、８週齢、ｎ＝５）の横腹皮下に異種移植片（３〜４ｍｍ）を１２ゲージ外套針で投与した。腫瘍容積が１００〜３００ｍｍ3に達した時、薬物を投与し、この時点を０日とした。０日目に５匹ずつ群を分け、０，１及び２日目に金属イオンで処理された高分子ミセル（組成物４）及びクレモフォールＥＬ製剤（組成物５）をパクリタキセルを２０ｍｇ／ｋｇの量で尾静脈を通じて投与した後、経時的に腫瘍容積を測定した。腫瘍容積は式（Ｗ2×Ｌ）／２（ここで、Ｗは短軸、Ｌは長軸）を利用して計算した。
【０１５６】
図８ａ及び図８ｂに示したように、金属イオンで固定された高分子ミセル処理群とクレモフォールＥＬ製剤処理群のいずれも、薬物を処理しない対照群に比べてだいぶ大きな腫瘍抑制率を示しており、特に、金属イオンで固定された高分子ミセル処理群はクレモフォールＥＬ製剤処理群に比べて腫瘍抑制程度がより大きく現れた。
【０１５７】
上記に詳述した具体例は、本発明の原理を説明するためだけのものであると解釈すべきである。種々の変形例や代替例は、本発明の思想や範囲を逸脱しない範囲で可能であり、添付された特許請求の範囲はこうした変形例や代替例を含むものである。従って、本発明を図面に図示し、本発明の最も有用で、且つ好ましい実施例であると現在考えられることを用いて詳細に、且つ綿密に上記に説明したが、種々の変形が請求項に記載された本発明の原理や概念から逸脱しない範囲内で可能であるということは、当業者にとっては明白なことである。
【図面の簡単な説明】
【０１５８】
【図１】水性環境で、モノメトキシポリエチレングリコール−ポリラクチド（ｍＰＥＧ−ＰＬＡ）によって形成された高分子ミセルの模式図である。
【図２】水性環境で、Ｄ，Ｌ−ポリ乳酸のカルボン酸ナトリウム塩によって形成された高分子ミセルの模式図である。
【図３】水性環境で、モノメトキシポリエチレングリコール-ポリラクチド（ｍＰＥＧ−ＰＬＡ）とＤ，Ｌ−ポリ乳酸のカルボン酸ナトリウム塩の混合物によって形成された高分子ミセルの模式図である。
【図４】図３のＣａ2+で固定された高分子ミセルの模式図である。
【図５】疎水性薬物がミセルの疎水性コア内に封入にされているＣａ2+で固定された高分子ミセルの模式図である。
【図６】投与後、様々な時間間隔で薬物−含有Ｃａ2+で固定された高分子ミセルの血漿薬物濃度を示すグラフである。
【図７】Ｃａ2+で固定された高分子ミセル、クレモフォールＥＬ及びツイーン８０製剤の血漿濃度プロファイルをそれぞれ図示したものである。
【図８ａ】薬物含有Ｃａ2+で固定された高分子ミセルのヒト前立腺癌細胞株ＰＰＣ−１を用いたマウスでの抗癌効果を示したものである。
【図８ｂ】薬物含有Ｃａ2+で固定された高分子ミセルのヒト結腸癌細胞株ＨＴ−２９を用いたマウスでの抗癌効果を示したものである。